(57)【要約】  この発明は、偏光フィルムを提供すること；多層のコーティングの方法を使用することで、少なくとも二つのコーティング溶液で偏光フィルムをコートすること；及び、光学的なフィルム又は光学的なフィルムのスタックを形成するために、コーティングの溶液を乾燥させることを含む、偏光プレートを作る方法に関係する。
2009520243.tif 000002
【特許請求の範囲】
【請求項１】
偏光プレートを作る方法であって、
ａ．偏光フィルムを提供すること；
ｂ．多層のコーティングの方法を使用することで、少なくとも二つのコーティング溶液で該偏光フィルムをコートすること；及び、
ｃ．光学的なフィルム又は光学的なフィルムのスタックを形成するために、該コーティング溶液を乾燥させること又は硬化させること
を含む、方法。
【請求項２】
請求項１に記載の方法において、
前記コーティング溶液は、前記偏光フィルムの一方の側にのみ適用される、方法。
【請求項３】
請求項１に記載の方法において、
前記コーティング溶液は、前記偏光フィルムの両方の側に適用される、方法。
【請求項４】
請求項１に記載の方法において、
前記偏光フィルムは、前記偏光フィルムの形成を伴った連続的な順次の工程を通じて提供される、方法。
【請求項５】
請求項３に記載の方法において、
前記偏光フィルムの各々の側に形成された光学的なフィルムは、同じものである、方法。
【請求項６】
請求項３に記載の方法において、
前記偏光フィルムの各々の側に形成された光学的なフィルムは、異なるものである、方法。
【請求項７】
請求項３に記載の方法において、
前記偏光フィルムの各々の側に形成された光学的なフィルムは、異なる厚さを有する、方法。
【請求項８】
請求項１に記載の方法において、
形成された光学的なフィルムは、低い複屈折の重合体フィルムを含む、方法。
【請求項９】
請求項１に記載の方法において、
前記少なくとも二つのコーティング溶液の一つは、連結層の溶液であると共に、
該連結層の溶液は、前記偏光フィルムに直接的に連結層を形成するために、コートされる、方法。
【請求項１０】
請求項１に記載の方法であって、
前記少なくとも二つのコーティング溶液のコートすることに先立ち、連結層の溶液をコートすること及び乾燥させること又は硬化させることをさらに含む、方法。
【請求項１１】
請求項１に記載の方法において、
前記少なくとも二つのコーティング溶液は、多層のスライドビードコーティングの方法、
多層のカーテンコーティングの方法、又は多岐管の押し出しダイコーティングの方法を使用することで、適用される、方法。
【請求項１２】
請求項１に記載の方法において、
前記光学的なフィルムは、ハードコート層、低い反射の層、反射防止の層、惑光防止の層、補償の層、帯電防止の層、連結層、又は障壁の層である、方法。
【請求項１３】
請求項８に記載の方法において、
前記低い複屈折の重合体フィルムは、トリアセチルセルロース、ポリカーボナート、又は、環式のポリオレフィンの共重合体を含む、方法。
【請求項１４】
請求項１２に記載の方法において、
前記光学的なフィルムは、（１）ポリ（４，４’−ヘキサフルオロイソプロピリデン−ビスフェノール）テレフタラート−ｃｏ−イソフタラート、（２）ポリ（４，４’−ヘキサヒドロ−４，７−メタノインダン−５−イリデン−ビスフェノール）テレフタラート、（３）ポリ（４，４’−イソプロピリデン−２，２’，６，６’−テトラクロロビスフェノール）テレフタラート−ｃｏ−イソフタラート、（４）ポリ（４，４’−ヘキサフルオロイソプロピリデン）−ビスフェノール−ｃｏ−（２−ノルボルニリデン）−ビスフェノール−テレフタラート、（５）ポリ（４，４’−ヘキサヒドロ−４，７−メタノインダン−５−イリデン）−ビスフェノール−ｃｏ−（４，４’−イソプロピリデン−２，２’，６，６’−テトラブロモ）−ビスフェノール−テレフタラート、（６）ポリ（４，４’−イソプロピリデン−ビスフェノール−ｃｏ−４，４’−（２−ノルボルニリデン）ビスフェノール）テレフタラート−ｃｏ−イソフタラート、（７）ポリ（４，４’−ヘキサフルオロイソプロピリデン−ビスフェノール−ｃｏ−４，４’−（２−ノルボルニリデン）ビスフェノール）テレフタラート−ｃｏ−イソフタラート、若しくは（８）前述するもののいずれかの二つの又はより多くのものの共重合体、又は、（９）ポリビニルカルバゾール若しくはそれの共重合体を含む補償の層を含む、方法。
【請求項１５】
請求項６に記載の方法において、
前記偏光フィルムの一方の側に形成された光学的なフィルムは、補償の層を含むと共に、前記偏光フィルムの他方の側に形成された光学的なフィルムは、ハードコート層又は惑光防止の層を含む、方法。
【請求項１６】
請求項１に記載の方法において、
前記偏光フィルムは、Ｈ−タイプの偏光子である、方法。
【請求項１７】
請求項３に記載の方法において、
前記コーティング溶液は、前記偏光フィルムの一方の側に、及びその次に、前記偏光フィルムの他方の側に、適用されると共に、前記偏光フィルムは、第一の側をコートした後に且つ第二の側をコートすることに先立ち取り除かれる保護のシートを含む、方法。
【請求項１８】
請求項１に記載の方法において、
前記偏光フィルムは、保護のシートをさらに含む、方法。
【請求項１９】
請求項１に記載の方法において、
前記光学的なフィルムの厚さは、４０マイクロメートルよりも少ないものである、方法。
【請求項２０】
請求項１に記載の方法において、
前記光学的なフィルムの厚さは、２０マイクロメートルよりも少ないものである、方法。
【請求項２１】
請求項１に記載の方法において、
偏光プレートの厚さは、１１０マイクロメートルよりも少ないものである、方法。
【発明の詳細な説明】
【技術分野】
【０００１】
この発明は、偏光プレート及びそれらの製造工程に関係する。より詳しくは、この発明は、偏光フィルムに光学的なフィルムを多層コーティングすることによって、偏光プレートを作る方法を提供する。
【背景技術】
【０００２】
重合体の樹脂フィルムを含む光学的なフィルムは、様々な電子的な表示の用途に使用される。特に、樹脂フィルムは、液晶ディスプレイ（Liquid  Crystal  Display）（ＬＣＤ）における光偏光子用の保護のカバーシートとして使用される。
【０００３】
ＬＣＤは、樹脂フィルムから形成されることがある多くの光学的な素子を含有することがある。反射性のＬＣＤの構造は、液晶セル、一つの又はより多くの偏光子のプレート、及び一つの又はより多くの光管理フィルムを含むことがある。液晶セルは、二つの電極の基板の間にツイステッドネマチック（twisted  nematic）（ＴＮ）又はスーパーツイステッドネマチック（super  twisted  nematic）（ＳＴＮ）材料のような液晶を分散させることによって、形成される。
【０００４】
（一般的に“偏光子”ともまた呼ばれた）偏光子のプレートは、入射する及び射出する光を制御するために、ディスプレイにおいて幅広く使用される。例えば、ＬＣＤにおいては、液晶セルは、典型的には、一対の偏光子のプレート間に位置を定められる。第一の偏光子のプレートによって偏光させられた入射の光は、液晶セルを通過すると共に、液晶の分子の配向によって影響を及ぼされるが、それを、セルにかかる電圧の印加によって変えることができる。変えられた光は、第二の偏光子のプレートへと進入して行く。この原理を用いることによって、周辺の光を含む、外部の源からの光の透過を、制御することができる。ＬＣＤは、素早く、それらのより低いエネルギー消費及び薄さの理由のために、コンピューターのモニター及びＴＶにおける伝統的なＣＲＴを引き継ぎつつある。
【０００５】
偏光子のプレートは、典型的には、二つの保護のカバーシートの間に挟まれた偏光フィルムで構成された多層の素子である。偏光フィルムは、通常では、重合体の分子を配向させるためにその後に延伸させられると共にヨウ素又は二色性のフィルムを生産するための有機の二色性の色素で染色されるものである透明な且つ高度に均一な非晶質の樹脂フィルムから調製される。偏光子フィルムの形成に適切な樹脂の例は、十分に加水分解されたポリビニルアルコール（polyvinyl  alcohol）（ＰＶＡ）である。偏光子を形成するために使用された延伸させられたＰＶＡフィルムが、非常に脆弱なものであると共に、寸法的に不安定な、保護のカバーシートは、通常では、支持及び摩耗の抵抗性の両方を提示するためにＰＶＡフィルムの両方の側に積層される。偏光子のプレートの保護のカバーシートは、高い均一性、良好な寸法の、及び化学的な安定性、並びに高い透明度を有することが、要求される。偏光フィルムの形成の後に、保護のカバーシートは、にかわ又は接着剤を使用することで、偏光フィルムの各々の側に積層される。
【０００６】
元来、保護のカバーシートは、ガラスから形成されるものであった。今日、保護のカバーシートは、一般には、低い複屈折の重合体フィルム及び、例えば、惑光防止の層、ハードコート層、低い反射の層、反射防止の層、及び補償の層のような特有の機能を供するものである一つの又はより多くの他の光学的なフィルムを含むものである多層の重合体のフィルムである。一般には、これらの惑光防止の、ハードコート、低い反射の、反射防止の、及び補償の層は、低い複屈折の重合体フィルムの製造とは別個のものである工程のステップにおいて設けられる。
【０００７】
多数の重合体が、保護のカバーシートにおける低い複屈折の重合体フィルムとしての使用のために提案されてきたとはいえ、セルロース系のもの、アクリル系のもの、環式のオレフィンの重合体、ポリカーボナート、及びスルホンが、最も一般的に使用される。アセチルセルロースタイプの重合体は、セルロースの骨格におけるヒドロキシ基のアシル置換の程度のみならず様々な分子量で商業的に入手可能なものである。これらのもののうち、十分に置換された重合体、トリアセチルセルロース（triacetyl  cellulose）（ＴＡＣ）は、偏光子のプレート用の保護のカバーシートにおける使用のために低い複屈折の重合体フィルムを製造するために一般的に使用される。
【０００８】
ＰＶＡの偏光フィルムへの積層に先立ち、カバーシートは、通常では、ＰＶＡのフィルムへの良好な付着を保証するために表面処理を要求する。ＴＡＣが、偏光子のプレートの保護のカバーフィルムにおいて使用されるとき、ＴＡＣのフィルムは、ＰＶＡのフィルムへの適切な付着を提供するためにＴＡＣの表面を鹸化するためのアルカリの浴における処理にかけられる。アルカリ処理は、水酸化ナトリウム又は水酸化カリウムのような、アルカリ金属の水酸化物を含有する水性の溶液を使用する。アルカリ処理の後に、セルロースアセタートのフィルムは、典型的には、弱い酸の溶液で洗浄されると共に、水ですすぐこと及び乾燥させることが後に続けられる。この鹸化の工程は、面倒なもの及び時間を消費するものの両方である。米国特許第２，３６２，５８０号明細書（特許文献１）は、層状の構造を記載するが、それにおいては、各々が硝酸セルロース及び変性されたＰＶＡを含有する表面の層を有する二つのセルロースエステルのフィルムが、ＰＶＡフィルムの両方の側へ付着させられる。特開平０６−０９４９１５号公報（特許文献２）は、偏光子のプレート用の保護のフィルムを開示するが、それにおいては、保護のフィルムは、ＰＶＡフィルムへの付着を提供するものである親水性の層を有する。米国特許出願公開第２００３／０００２１５４号明細書（特許文献３）は、固有の偏光子を含むものである光学的なスタックを記載する。光学的に機能的なコーティングは、固有の偏光子の表面の一方又は両方に配置される。
【０００９】
いくつかのＬＣＤデバイスは、画像の視角を改善するための補償フィルムとしてもまた役に立つものである保護のカバーシートを含有することがある。補償フィルム（即ち、遅延フィルム又は位相差フィルム）は、通常では、一軸性の延伸によってか又はディスコティックな色素でのコーティングによってかのいずれかで制御された水準の複屈折を有するものである非晶質のフィルムから調製される。
【００１０】
通常では用いられた鹸化及び積層の工程を除去するものである偏光子のプレートを製造するための新しい工程についての要望がある。別個の製造する動作において低い複屈折の重合体フィルムへ惑光防止の層、ハードコート層、反射防止の層、補償の層、などのような追加の層を設ける必要性を除去するものである工程を提供する要望もまたある。加えて、今日の薄い及び軽量の表示デバイスためのより薄い偏光子のプレートを提供する要望があるが、しかしながら、薄い光学的なフィルムは、従来の積層の工程の間にしわが寄ることなく取り扱うことが困難なものである。最後に、偏光子のプレート用の従来の保護のカバーシートとして使用されたもののような光学的なフィルムは、それらの製造の、船積み／取り扱いの、及び偏光フィルムへの積層の間における、汚れ及び塵の集積のみならず、引っ掻き及び摩耗に対して影響を受けやすいものである。
【特許文献１】米国特許第２，３６２，５８０号明細書
【特許文献２】特開平０６−０９４９１５号公報
【発明の開示】
【課題を解決するための手段】
【００１１】
この発明は、偏光フィルムを提供すること；多層のコーティングの方法を使用することで、少なくとも二つのコーティング溶液で偏光フィルムをコートすること；及び、光学的なフィルム又は光学的なフィルムのスタックを形成するために、コーティング溶液を乾燥させること又は硬化させることを含む、偏光プレートを作る方法を提供する。コーティング溶液は、多層にされた低い複屈折の保護のカバーシートのような一つの光学的なフィルムの二つの若しくはより多い若しくはより異なる層を形成することがあるか、又は、それらは、二つの異なる光学的なフィルムを形成することがある。コーティング溶液は、偏光フィルムの一方の側にのみ適用されることがあるか、又は、コーティング溶液は、偏光フィルムの両方の側に適用されることがある。偏光フィルムの各々の側に形成された光学的なフィルムは、同じ又は異なるものであることがある。一つの実施形態においては、偏光フィルムの各々の側に形成された光学的なフィルムは、異なる厚さを有する。別の実施形態においては、少なくとも二つのコーティング溶液の一つは、連結層の溶液であるが、それにおいては、前記の連結層の溶液は、偏光フィルムに直接的に連結層を形成するためにコートされる。あるいは、連結層の溶液は、少なくとも二つのコーティング溶液のコーティングに先立ち、コートされる及び乾燥させられることがある。一つの好適な実施形態においては、偏光フィルムの一方の側に形成された光学的なフィルムのスタックは、補償の層を含むと共に、偏光フィルムの他方の側に形成された光学的なフィルムのスタックは、ハードコート層又は惑光防止の層を含む。コーティング溶液が、偏光フィルムの一方の側に、及びその次に、偏光フィルムの他方の側に、適用されるとき、偏光フィルムが、第一の側をコートした後に及び第二の側をコートすることに先立ち取り除かれるものである一時的な担体を含むことは、有用なことである。
【００１２】
本発明は、通常では偏光子のプレートの製作に用いられた鹸化及び積層の工程についての要望を除去する。積層の工程が、回避されるので、より薄い光学的なフィルムは、従来の積層の工程の間にこのような薄いフィルムについて起こるであろうしわが寄ることのリスク無しに偏光フィルムへと設けられることがある。超薄い偏光子のプレートは、低い複屈折の重合体フィルムについての要望無しに偏光子のプレートを形成するために、偏光フィルムへ直接的に、惑光防止の層、ハードコート層、反射防止の層、又は補償の層のような光学的なフィルムをコートすることによってさえも、形成されることがある。加えて、偏光フィルムへの光学的なフィルムのコーティングの直接的な適用は、通常のカバーシートの製造、船積み、及び取り扱いと関連させられた潜在的なフィルムの損傷及び汚れの集積を回避する。さらには、偏光フィルムへと直接的にコートすることは、コーティングが、乾燥する一方で収縮することを予防する。多層のコーティングは、与えられた側における全ての層を、一つのコートする／乾燥させる装置においてコートする及び乾燥させることができるので、設備の費用を低減することができる。多層のコーティングは、付着を補助するものである界面でいくらかの混合があるので、また、一般に、同じ時間にコートされるものである層の間の良好な付着を提供する。多層のコーティングは、数個の別個のコートする及び乾燥させるステーションを通じた搬送の間における過剰な取り扱いから起こり得るものである潜在的な損傷を除去する。また、偏光子の用途について、コーティングの欠陥からの自由度が、重大なものである。別個の層が、コートされる及び乾燥させられる各々の時間に、例えば、斑紋及びすじのような乾燥させることで誘発されたコーティングの欠陥があることができる。多層のコーティングにおいては、これは、各々の層についてというよりもむしろ上部の層についてのみ起こり得る。このように多層のコーティングは、上等なコーティングの質を提供することができる。
【発明を実施するための最良の形態】
【００１３】
図１は、本発明の方法の実践において使用することができるものである例示的なコートする及び乾燥させる機械の概略的なものである。
【００１４】
図２は、偏光フィルムのいずれかの側における光学的なフィルムが、順次に設けられるところの本発明に従った偏光子のプレートを製作するための方法の概略的なものである。
【００１５】
図２ａは、偏光フィルムのいずれかの側における光学的なフォルムが、順次に設けられると共に保護のシートが、コーティングの動作の間に用いられるところの本発明に従った偏光子のプレートを製作するための方法の概略的なものである。
【００１６】
図３は、偏光フィルムのいずれかの側における光学的なフィルムが、同時に又はほぼ同時に設けられるところの本発明に従った偏光子のプレートを製作するための方法の概略的なものである。
【００１７】
図４は、本発明の実践において使用することができるものである例示的なマルチスロットのコーティング装置の概略的なものである。
【００１８】
図５は、偏光フィルムの各々の側における光学的なフィルムを含む当該発明の方法によって調製された偏光子のプレートの断面の表現を示す。
【００１９】
図６は、偏光フィルムの各々の側における多層の光学的なフィルムを含む当該発明の方法によって調製された偏光子のプレートの断面の表現を示す。
【００２０】
図７は、偏光フィルムの各々の側に多層の光学的なフィルムを含む当該発明の方法によって調製された偏光子のプレートの断面の表現を示す。
【００２１】
図８は、セルのいずれかの側に偏光子のプレートを備えた液晶セルの断面の表現を示す。
【００２２】
後に続く定義は、ここにおける記載に当てはまる：
層の面内の位相遅延Ｒｉｎは、（ｎｘ−ｎｙ）ｄによって定義された量であるが、そこでは、ｎｘ及びｎｙは、ｘ及びｙの方向における屈折率である。ｘは、ｘ−ｙ平面における最大の屈折率の方向として取られると共にｙの方向は、それに対して垂直なものである。ｘ−ｙ平面は、層の表面の平面に対して平行なものである。ｄは、ｚ−方向における層の厚さである。量（ｎｘ−ｎｙ）は、面内の複屈折Δｎｉｎと称される。Δｎｉｎの値は、波長λ＝５５０ｎｍで与えられる。
【００２３】
層の面外の位相遅延Ｒｔｈは、［ｎｚ−（ｎｘ＋ｎｙ）／２］ｄによって定義された量である。ｎｚは、ｚ−方向における屈折率である。量［ｎｚ−（ｎｘ＋ｎｙ）／２］は、面外の複屈折Δｎｔｈと称される。ｎｚ＞（ｎｘ＋ｎｙ）／２とすれば、Δｎｔｈは、正のもの（正の複屈折）であると共に、このように対応するＲｔｈは、また正のものである。ｎｚ＜（ｎｘ＋ｎｙ）／２とすれば、Δｎｔｈは、負のもの（負の複屈折）であると共にＲｔｈは、また負のものである。Δｎｔｈの値は、λ＝５５０ｎｍで与えられる。
【００２４】
重合体の固有の複屈折Δｉｎｔは、（ｎｅ−ｎｏ）によって定義された量を指すが、そこでは、ｎｅ及びｎｏが、それぞれ、重合体の異常な及び正常な屈折率である。重合体の層の現実の複屈折（面内のΔｎｉｎ又は面外のΔｎｔｈ）は、それを形成する工程に、このようにパラメーターΔｎｉｎｔに、依存する。
【００２５】
非晶質のは、長い範囲の秩序の欠如を意味する。このように、非晶質の重合体は、Ｘ線回折のような技術によって測定されたような長い範囲の秩序を示すものではない。
【００２６】
透過率（transmittance）は、光学的なエネルギー透過率（optical  transmissivity）を測定するための量である。それは、Ｉｏｕｔ／Ｉｉｎ×１００のような入力の光の強度Ｉｉｎに対する射出する光の強度Ｉｏｕｔの百分位数の比によって与えられる。
【００２７】
光学軸（optic  axis）は、伝播する光が複屈折をみることがないところの方向を指す。
【００２８】
一軸性のは、三つの屈折率ｎｘ、ｎｙ、及びｎｚの二つが、本質的に同じものである「ことを意味する。
【００２９】
二軸性のは、三つの屈折率ｎｘ、ｎｙ、及びｎｚが、全て異なるものであることを意味する。
【００３０】
光学的なフィルムは、例えば、一つの又はより多い低い複屈折の重合体フィルム、惑光防止の層、ハードコート層、低い反射の層、反射防止の層、補償の層、障壁の層、帯電防止の層、及び連結層を含むものである単一の又は多層のフィルムである。現行の発明の目的のために、上に記載された層の各々は、別個の光学的なフィルムであることが考慮される。一つよりも多い光学的なフィルムは、光学的なフィルムのスタックである。
【００３１】
偏光フィルムを、ディスプレイ等級の偏光子の生産のために設計された商業的な規模の加工設備で調製することができる。記載されたように、例えば、米国特許出願公開第２００２／０１６２４８３Ａ１号明細書のセクション０２２４においては、９８％を超過する程度の加水分解におけるポリビニルアルコール（ＰＶＡ）フィルムは、水中で膨潤させられると共に一軸性に延伸させられる。結果として生じるフィルムは、その後、ＰＶＡとの周知の錯体を提供するために、ヨウ素及びヨウ化カリウムの水性の溶液に浸漬させられる。その次に、偏光フィルムは、ヨウ化カリウム及びホウ酸の水性の溶液にさらに浸漬させられ、水で洗浄させられると共に、乾燥させられる。このタイプの偏光フィルムは、典型的には、Ｈ−タイプの偏光フィルムと称される。
【００３２】
ポリビニルアルコール（ＰＶＡ）のフィルムを延伸させること、及びその次に、ポリ−ヨウ化物（Ｉ−、Ｉ３−、及びＩ５−）が、結果として生じる配向させられたフィルムにおける偏光させる要素として吸収されることを引き起こすことによって、偏光フィルムを生産することは、通常の実践である。偏光させる要素としてヨウ素の使用をなすそれらの偏光子は、良好な初期の性能を有するが、しかし、一般には、水又は熱に対する乏しい抵抗性を有する。高い温度及び高い湿度の条件の下で、これらの偏光子は、耐久性における問題を表明することがある。このように、偏光子におけるヨウ素の取り替えとして二色性の有機の色素を使用することは、当技術において周知のことである。偏光フィルム用の二色性の有機の色素の多数の例は、特許文献、例えば：米国特許第５，３１０，５０９号明細書、米国特許第５，３４０，５０４号明細書、米国特許第５，４４６，１３５号明細書、特開２００２−２９６４１７号公報、特開２０００−３２９９３６号公報、特開平０５−２７３７８８号公報、特開昭６３−２４３１６６号公報、欧州特許第５４９３４２号明細書、米国特許第５，６６７，７１９号明細書、及び、Ｐｒｏｃｅｅｄｉｎｇｓ  ｏｆ  ｔｈｅ  ＳＰＩＥ−Ｉｎｔ．Ｓｏｃ．Ｏｐｔ．Ｅｎｇ．Ｖｏｌ．２４０７  ｐｐ．６２−７２，“Ｈｉｇｈｌｙ  Ｄｕｒａｂｌｅ  Ｄｙｅｄ  Ｐｏｌａｒｉｚｅｒ  ｆｏｒ  Ｕｓｅ  ｉｎ  ＬＣＤ  Ｐｒｏｊｅｃｔｉｏｎｓ”のような雑誌の文献において見出されることがある。偏光させる要素として二色性の有機の色素の使用をなす偏光フィルムは、ヨウ素を使用する偏光フィルムと比較された際に、水及び熱に対するより良好な耐久性を有する。偏光フィルムの製造のために水に可溶なアゾ色素を使用することは、通常の実践である。二つの又はより多い色素の組み合わせは、様々な色相に染められた偏光フィルムを生産することを可能なものにする。偏光フィルムへ中和の色相を提供するために高い程度の二色性を備えた多重の色素を使用することは、通常のことである。
【００３３】
このような二色性の有機の色素の例（色指数の一般的な名称）は、後に続くものを含むが、しかし、それらに限定されるものではない：Ｃ．Ｉ．Ｄｉｒｅｃｔ  Ｙｅｌｌｏｗ  １２、Ｃ．Ｉ．Ｄｉｒｅｃｔ  Ｂｌｕｅ  ２０２、Ｃ．Ｉ．Ｄｉｒｅｃｔ  Ｒｅｄ  ３１、Ｃ．Ｉ．Ｄｉｒｅｃｔ  Ｙｅｌｌｏｗ  ４４、Ｃ．Ｉ．Ｄｉｒｅｃｔ  Ｙｅｌｌｏｗ  ２８、Ｃ．Ｉ．Ｄｉｒｅｃｔ  Ｏｒａｎｇｅ  １０７、Ｃ．Ｉ．Ｄｉｒｅｃｔ  Ｒｅｄ  ７９、Ｃ．Ｉ．Ｄｉｒｅｃｔ  Ｂｌｕｅ  ７１、Ｃ．Ｉ．Ｄｉｒｅｃｔ  Ｂｌｕｅ  ７８、Ｃ．Ｉ．Ｄｉｒｅｃｔ  Ｒｅｄ  ２、Ｃ．Ｉ．Ｄｉｒｅｃｔ  Ｒｅｄ  ８１、Ｃ．Ｉ．Ｄｉｒｅｃｔ  Ｖｉｏｌｅｔ  ５１、Ｃ．Ｉ．Ｄｉｒｅｃｔ  Ｏｒａｎｇｅ  ２６、Ｃ．Ｉ．Ｄｉｒｅｃｔ  Ｒｅｄ  ２４７、Ｃ．Ｉ．Ｄｉｒｅｃｔ  Ｂｌｕｅ  １６８、Ｃ．Ｉ．Ｄｉｒｅｃｔ  Ｇｒｅｅｎ  ８５、Ｃ．Ｉ．Ｄｉｒｅｃｔ  Ｂｒｏｗｎ  ２２３、Ｃ．Ｉ．Ｄｉｒｅｃｔ  Ｂｒｏｗｎ  １０６、Ｃ．Ｉ．Ｄｉｒｅｃｔ  Ｙｅｌｌｏｗ  １４２、Ｃ．Ｉ．Ｄｉｒｅｃｔ  Ｂｌｕｅ  １、Ｃ．Ｉ．Ｄｉｒｅｃｔ  Ｖｉｏｌｅｔ  ９、Ｃ．Ｉ．Ｄｉｒｅｃｔ  Ｒｅｄ  ８１、Ｃｈｅｍｉｃａｌ  Ａｂｓｔｒａｃｔｓの登録番号６３００−５０−１、Ｃｈｅｍｉｃａｌ  Ａｂｓｔｒａｃｔｓの登録番号１３４４７６−９５−２、Ｃｈｅｍｉｃａｌ  Ａｂｓｔｒａｃｔｓの登録番号１６９４５４−８３−５、及びＣ．Ｉ．Ｄｉｒｅｃｔ  Ｂｌｕｅ  ９８。
【００３４】
現行の発明の二つの主要な重合体がある。それらは、与えられた実施形態の混ぜ合わせられた性質と一緒に記載されるものである。第一のものは、偏光フィルム用の同時のコーティングの方法であるが、それにおいては、偏光フィルムの両方の側が、同時に又はほぼ同時にコートされる。同時のコーティングの方法において、偏光フィルムの各々の側は、単一の層のコーティングの方法又は多層のコーティングの方法を使用することで、コートされることがあると共に、コートされた層の数は、同じ又は異なるものであることがある。例えば、一つの又はより多い光学的な層が、偏光子の両方の側に同時にコートされることがあること、及びその次に、別の光学的なフィルムが、順次にか又は同時にかいずれかで偏光子のいずれか一方の又は両方の側にコートされることは、また可能なことである。第二の実施形態は、偏光フィルム用の多層のコーティングの方法である。多層のコーティングの方法において、偏光フィルムのいずれか一方の又は両方の側は、多層のコーティングの方法を使用することで、コートされることがある。さらには、偏光子の両方の側は、同時コートされた多層であることがある。
【００３５】
今図１に戻ると、示されるものは、適切な場合には本発明に従った偏光フィルムに光学的なフィルムのコーティング溶液を塗布すること及び乾燥させることに適切な例示的な且つ周知のコートする及び乾燥させる装置１０の概略的なものである。このような装置は、偏光フィルムの一方の側における順次の且つ多層のコーティングに特に有用なものである。コートする及び乾燥させる装置１０は、典型的には、移動する基体１２、この場合には偏光フィルム、に非常に薄いフィルムを設けるために、及び、乾燥機１４において溶媒をその後に取り除くために、使用される。単一のコーティング装置１６は、装置１０が、ただ一つのコーティングの塗布の点及びただ一つの乾燥機１４を有するように、図示されるが、しかしながら、対応する乾燥させるセクションを備えた一つの又は二つの（六つのものと同程度の多数でさえもあるが）追加のコーティングの塗布の点は、複合の薄いフィルムの製作において知られたものである。順次の塗布及び乾燥の工程は、タンデムのコーティングの動作として当技術において知られたものである。本発明の一つの実施形態において、順次の又はタンデムのコーティングの動作は、偏光子のプレートを調製するために用いられることがあるが、それによって、図１に図示されたようなコートする及び乾燥させる装置は、偏光フィルムに第一の光学的なフィルムを設けるために使用されることがあると共に、その次に、図１に図示されたような第二のコートする及び乾燥させる装置は、偏光フィルムの他方の側に光学的なフィルムを設けるために使用されることがある。
【００３６】
コートする及び乾燥させる装置１０においてコートされるものである偏光フィルム１２は、偏光フィルム（偏光フィルムの形成の工程は、ここより上に及び米国特許出願公開第２００２／０１６２４８３Ａ１号明細書のセクション０２２４にもまた記載される）の形成を伴った連続的な順次の工程を通じて提供されることがあるか、又は、偏光フィルム１２は、先に調製された偏光フィルムのストックロールから補給されることがある。
【００３７】
示されたように、コートする及び乾燥させる装置１０は、バックアップローラー２０を含むが、そこでは、コーティングの溶液は、移動する偏光フィルム１２にコーティング装置１６によって設けられる。その次に、コートされた偏光フィルム２２は、乾燥機１４を通じて前進する。乾燥機１４は、典型的には、コートされたフィルムから溶媒を取り除くために空気の対流を使用することになる。空気の対流に加えて、乾燥機１４は、乾燥する速度を加速させる為に、コーティングへエネルギーを補給するいずれの他の手段をも利用することがある。追加のエネルギー源の例は、赤外の又はマイクロ波の加熱素子である。本発明の方法の実践に使用された例示的な乾燥機１４は、温度及び空気の流動の独立な制御が可能な八つの追加の乾燥させるセクション６８−８２によって後に続けられた第一の乾燥させるセクション６６を含む。乾燥機１４が、九つの独立な乾燥させるセクションを有するものとして示されるとはいえ、より少ない区画を備えた乾燥させるオーブンは、周知のものであると共に本発明の方法を実践するために使用されることがある。本発明の好適な実施形態において、乾燥機１４は、少なくとも二つの独立な乾燥させるゾーン又はセクションを有する。
【００３８】
好ましくは、乾燥させるセクション６８−８２の各々は、各々、独立な温度及び気流の制御を有する。各々のセクションにおいて、温度は、５℃と１５０℃との間で調節されることがある。加えて、各々のセクションにおいて、気流の特性は、空気のバッフルの幾何学的形状及びバッフルを通じた空気の体積測定の流速の選択を通じて変えられることがある。湿潤の層の肌焼き又は皮張りから乾燥の欠陥を最小にするために、最適な乾燥させる速度は、乾燥機１４の早期のセクションにおいて必要とされると共に、空気の温度及び気流の特性における変化を通じて達成されることができる。早期の乾燥させるゾーンにおける温度が不適切なものであるとき作り出された多くの人為産物がある。例えば、セルロースアセタートフィルムの曇り又はかぶりは、ゾーン６６、６８、及び７０における温度が、２５℃より下に設定されるとき、観察される。このかぶりの欠陥は、高い蒸気圧の溶媒（塩化メチレン及びアセトン）が、コーティングの流体において使用されるとき、特に問題のあることである。早期の乾燥させるセクション６６、６８及び７０における９５℃より上の積極的に高い温度又は積極的に高い空気の衝突速度は、カバーシートの肌焼き、斑紋、網目のパターン、及び膨れのような人為産物と関連させられる。本発明の好適な実施形態において、第一の乾燥させるセクション６６は、コートされたウェブ２２の湿潤のコーティングにおける直接的な空気の衝突無しで少なくとも約２５℃のしかし９５℃よりも少ない温度で動作させられる。本発明の方法の別の好適な実施形態においては、乾燥させるセクション６８及び７０は、少なくとも２５℃のしかし９５℃よりも少ない温度でもまた動作させられる。初期の乾燥させるセクション６６、６８が、約３０℃と約６０℃との間における温度で動作させられることは、好適なことである。初期の乾燥させるセクション６６、６８が、約３０℃と約５０℃との間の温度で動作させられることは、最も好適なものである。乾燥させるセクション６６、６８、及び７０における現実の乾燥温度は、当業者によってこれらの範囲内で経験的に最適化することがある。
【００３９】
セルロースアセタートフィルムのかぶり及び曇りの欠陥を予防するための追加の手段として、乾燥させるセクション６６−７０における空気の湿度を制御することは、必要なことである。本発明の好適な実施形態において、乾燥させるセクション６６−７０において使用された空気の湿度は、１５℃の露点の温度より下に維持される。乾燥させるセクション６０−７０において使用された空気の露点の温度が、１０℃より下にあることは、好適なことである。乾燥させるセクション６６−７０において使用された空気の露点の温度が、０℃より下にあることは、最も好適なことである。
【００４０】
描かれたように、例示的な四層のコーティングが、移動するフィルム１２へ設けられる。各々の層についてのコーティングの液体は、それぞれのコーティング補給ベッセル２８、３０、３２、３４において保持される。コーティングの液体は、コーティング補給ベッセルからコーティング装置１６のコンジット４４、４６、４８、５０まで、それぞれ、ポンプ３６、３８、４０、４２によって搬送される。加えて、コートする及び乾燥させる装置１０は、コーティングの塗布に先立ちフィルム１２を変更するために、コロナ若しくはグロー放電デバイス５２、又は極性の電荷の援助デバイス５４のような、電気的な放電デバイスをもまた含むことがある。
【００４１】
移動するフィルム１２へコーティングの流体を搬送するために使用されたコーティング装置１６は、例えばＲｕｓｓｅｌｌへの米国特許第２，７６１，７９１号明細書に教示されたような、スライドビードホッパー、又は、Ｈｕｇｈｅｓへの米国特許第３，５０８，９４７号明細書に教示されたような、スライドカーテンホッパーのような多層のアプリケーターであることがある。あるいは、コーティング装置１６は、スロットダイビードホッパー、押し出しのダイ、ワイヤーが巻かれたロッド、ナイフ、エアナイフ、ブレード、グラビアシリンダー、噴霧ノズル、又はジェットホッパーのような、多岐管の押し出しのダイ又は単一の層のアプリケーターであることがある。本発明の一つの好適な実施形態において、塗布デバイス１６は、多層のスライドビードホッパー、多スロットの押し出しコーティングの方法、又は、多岐管の押し出しダイである。
【００４２】
次に図２ａに戻ると、示されるのは、図２に描かれたものと類似の装置を本質的に含むものである例示的なコートする及び乾燥させるシステム５ａの概略的なものである。しかしながら、コートする及び乾燥させるシステム５ａは、一時的な保護のシートのストックロール２９、一時的な保護のシート３３、対向するニップローラー２ａ及び２ｂ、剥皮するステーション４、並びに一時的な保護のシートの引き取りロール３７をさらに描く。それに応じて、図２ａにおける図面は、他の点では、図２における図面と類似の様式で番号付けされる。当該発明のこの実施形態お実践においては、偏光フィルム１２は、偏光フィルムを製造する工程からの連続的な工程において直接的に、又は、（示されたものではない）先に調製された偏光フィルムのストックロールから、のいずれかで補給されると共に、対向するニップローラー２ａ及び２ｂを通じて搬送される。同様にして、一時的な保護のシート３３は、ストックロール２９から対向するニップローラー２ａ及び２ｂへ補給されるが、そこでは、保護のシート３３は、偏光フィルム／保護のシートの複合物１３を形成するために、偏光フィルム１２の一方の側へ積層される。その次に、複合物１３は、コーティング装置１６ａでの第一の光学的なフィルムのコーティング溶液の塗布に先立ち、保護のシートを有する側に対向した側における偏光フィルムの表面を自由選択で変更するために、コロナ若しくはグロー放電デバイス５２ａ又は極性の電荷の援助デバイス５４ａのような、電気的な放電デバイスを通じて搬送される。
【００４３】
その次に、コートされた複合物２１ａは、乾燥機１４ａを通じて前進するが、そこでは、第一のコーティングは、光学的なフィルムでコートされた複合物２７を形成するために、乾燥させる。第一の光学的なフィルムを乾燥させた後に、且つ、第二の光学的なフィルムをコートすることに先立ち、一時的な保護のシート３３は、例えば、剥皮ローラーを含むものである剥皮ステーション４を使用することで、コートされた偏光フィルム２３から分離される。分離された保護のシート３３は、引き取りロール３７へと巻き取られる。その次に、保護のシート３３ａは、再使用される、再循環させられる、又は廃棄されることがある。今、コーティング装置１６ａにおいて先にコートされたものに対向したフィルム２３の側は、コーティング装置１６ｂでの第二の光学的なフィルムのコーティング溶液の塗布に先立ち表面を自由選択で変更するために、コロナ若しくはグロー放電デバイス５２ｂ又は極性の電荷の援助デバイス５４ｂのような、電気的な放電デバイスを通じて搬送される。その次に、コートされたフィルム２１ｂは、乾燥機１４ｂを通じて前進すると共に、そこでは、第二のコーティングは、偏光子のプレート２４を形成するために、乾燥させられるが、それは、巻き取りステーション２６でロールへと巻き取られることがある。
【００４４】
図２ａに記載された実施形態においては、一時的な保護のシート３３は、それが、乾燥機１４ａを通じて搬送される一方で、損傷から偏光フィルムの第二の側を保護するために用いられる。加えて、保護のシート３３は、第一の及び第二のコーティングの動作の間に第一の光学的なフィルムのコーティングによって作り出されたカールをバランスさせる際に補助する。保護のシートは、予め形成された保護のシートを、接着剤で付着させることによって、又は、静電気的に付着させることによって、設けられることがある。好ましくは、保護のシートは、透明な重合体のフィルムである。保護のシートにおける使用に特に有用な重合体は、セルロースエステル、アクリル系のもの、ポリウレタン、ポリエステル、環式のオレフィンの重合体、ポリスチレン、ポリビニルブチラール、ポリカーボナート、ポリエステル、又はポリオレフィンのフィルム：を含む。最も好ましくは、保護のシートは、ポリエチレンテレフタラート、ポリスチレン、ポリエチレン、又はポリプロピレンを含む。
【００４５】
保護のシートは、典型的には、厚さにおいて５から１００マイクロメートルまでである。好ましくは、保護のシートは、引っ掻き及び摩耗に対する適度な抵抗性を保証すると共に保護のシートの取り除きの間における簡単な取り扱いを提供するために、厚さが１０から５０マイクロメートルまでである。
【００４６】
保護のシートは、従来の積層の技術を使用することで、保護のシートが、偏光フィルムへ接着剤で積層されることを可能にするものである、表面に感圧性の接着剤の層を有することがある。あるいは、保護のシートは、偏光フィルム又は保護のシートの表面に静電気的な電荷を発生させること、及びその次に、二つの材料をローラーのニップにおける接触の状態にもってくることによって、設けられることがある。静電気的な電荷は、いずれの知られた電気的な電荷の発生器、例．コロナ帯電器、摩擦帯電器、導電性の高いポテンシャルのロール電荷発生器、又は接触帯電器、静的な電荷発生器、及び同様のものによっても発生させられることがある。偏光させるもの又は保護のシートは、二つの表面の間における適度なレベルの電荷の付着を作り出す為に、ＤＣ電荷又はＡＣ電荷が後に続けられたＤＣ電荷で帯電させられることがある。偏光させるものと保護のシートとの間に十分な結合を提供するために印加された静電気的な電荷のレベルは、少なくとも５０ボルトよりも多いもの、好ましくは少なくとも２００ボルトよりも多いものである。偏光させるもの又は保護のシートの帯電させられた表面は、静電気的な電荷が長く存続するものであることを保証する為に、少なくとも約１０１２Ω／平方、好ましくは少なくとも約１０１６Ω／平方、の抵抗率を有する。
【００４７】
保護のシートは、コートすることに先立ち直接的に偏光フィルムへ積層される代わりに、偏光フィルムのすでに一部であるものであるシートとして工程に入って来ることがある。加えて、偏光フィルムのロールには、フィルムの両方の側に保護のシートを提供することができるであろうし、且つ、一つの保護のシートは、第一のコーティングへ取り除かれるものである。一つの実施形態においては、偏光フィルムは、一方の側にコートされるのみであると共に、保護のシートは、偏光子のプレートが、装置において利用されるまで、取り除かれることがない。
【００４８】
次に図２に戻ると、示されるのは、図１に描かれたコートする及び乾燥させる装置のタンデムを本質的に含むものである例示的なコートする及び乾燥させるシステム５の概略的なものである。このシステムは、偏光フィルムの一方の側における順次の単一の又は多層のコーティングに特に有用なものである。しかしながら、コートする及び乾燥させるシステム５は、ロールへと偏光子のプレート２４を巻き取るための巻き取りステーション２６をさらに描く。それに応じて、図２における図面は、巻き取りステーションまで図１における図面と類似の様式で番号付けされると共に、“ａ”は、第一のコートする及び乾燥させる装置を表記すると共に“ｂ”は、第二のコートする及び乾燥させる装置を表記する。本発明の実践において、偏光フィルム１２は、連続的な順次の工程における偏光フィルムを製造する工程から直接的に又は巻き戻しのステーション１８から供給されると共に自由選択でコーティングの塗布に先立ちフィルム１２を変更するためにコロナ若しくはグロー放電デバイス５２ａ、又は極性の電荷の援助デバイス５４ａ、のような電気的な放電デバイスを通じて搬送されるものである先に調製された偏光フィルムのストックロールからいずれかで補給される。
【００４９】
第一の光学的なフィルムのコーティング溶液が、コーティング装置１６ａに適用されると共に、その次に、コートされたフィルム２２ａは、乾燥機１４を通じて前進するが、そこでは、第一のコーティングが、光学的なフィルムでコートされた基体２３を形成するために、乾燥させられる。今、コーティング装置１６ａにおいて先にコートされたものと対向するフィルム２３の側は、自由選択でコーティング装置１６ｂにおける第二の光学的なフィルムのコーティング溶液の塗布に先立ち表面を変更するためにコロナ若しくはグロー放電デバイス５２ｂ、又は極性の電荷の援助デバイス５４ｂ、のような、電気的な放電デバイスを通じて搬送される。その次に、コートされたフィルム２２ｂは、乾燥機１４ｂを通じて前進するが、そこでは、第二のコーティングは、偏光子のプレート２４を形成するために、乾燥させられるが、それは、巻き取りステーション２６でロールへと巻き取られることがある。
【００５０】
次に図３に戻ると、示されるのは、偏光フィルムに第一の及び第二の光学的なフィルムを同時にコートすること及び乾燥させることに適切な例示的なコートする及び乾燥させるシステム８の概略的なものである。同時にコートする及び乾燥させることは、偏光フィルムの両方の側が、同じ時間に又はほぼ同じ時間にコートされると共に、その次にフィルムの両方の側が、単一の乾燥機において同じ時間に乾燥させられることを暗示する。同じ時間に移動する偏光フィルム１２の両方の側へコーティングの流体を搬送するための適切なコーティング装置は、Ｎｏｂｕａｋｉへの米国特許第５，７７６，２５１号明細書によって教示されたような重複のタイプのコーティング装置である。あるいは、フィルム１２の両方の側を、浸漬又は噴霧のコーティングの方法を使用することで、同じ時間でコートすることができる。あるいは、フィルム１２の両方の側は、二つの接近して間隔を空けられた、しかし別個の、コーティング装置を使用することで、ほぼ同じ時間にコートされることがある。この後者の場合には、第一の光学的なフィルムの溶液に適切なコーティング装置は、単一の又はタンデムのコーティングに先に述べられたコーティング装置のいずれのものでもあると共に、第二の光学的なフィルムの溶液に適切なコーティング装置は、バッキングローラー無しに使用することができるものである先に述べられたコーティング装置のいずれのものでもある。バッキングローラー無しに使用することができるものであると共に代わりにウェブの張力の制御によってウェブの経路の自由なスパンにおいて動作させることができるものであるコーティング装置の例は、単一の又は多重の分岐管の押し出しのダイ、ブレード、ナイフ、エアナイフ、噴霧ノズル、ワイヤーが巻かれたロッド、又はグラビアシリンダーである。
【００５１】
第二の光学的なフィルムの溶液の塗布の後に、その次に、コートされた偏光フィルム２２は、乾燥機１４を通じて前進するが、そこでは、偏光フィルムの両方の側が、偏光子のプレート２４を形成するために乾燥させられるが、それは、巻き取りステーション２６においてロールへと巻き取られることがある。接触することのないウェブの搬送の方法が、偏光フィルムの両方の側におけるコーティングが、それらが、接触によって損傷させられることがないように、十分に乾燥させられるまで、コーティングの塗布の点から使用されることは、必要なことである。特に、鉛直なフィルムの経路は、図３に図示されたように、搬送の素子１５までの接触についての要望無しに、使用されることができるであろう。この場合における搬送の素子は、ローラー又はコートされたフィルムを浮かせるための高い空気の衝突の圧力に頼るものである空気の棒であることができるであろう。いずれの場合においても、ローラー又は空気の棒との接触の状態になることになるコーティングが、接触に先立ち、重量で少なくとも５０％の固体まで乾燥させられることは、好適なことである。コーティングが、接触させる素子１５に先立ち、重量で少なくとも８０％の固体まで乾燥させられることは、最も好適なことである。一般には、乾燥機１４を、示されたように鉛直に又はいずれの他の方向においても配向させることができるであろうということ、及び、コーティングが損傷させられることがないとの条件で乾燥させることを加速するために、空気の衝突のノズルを、乾燥機内において使用することができるということは、理解されることである。偏光子フィルムが、光学的なフィルムのコーティングが設けられるとき、鉛直な位置にあることは、好適なことである。
【００５２】
今、図４に戻ると、一つの例示的なコーティング装置１６の概略的なものが、詳細に示される。この装置は、偏光フィルムの一方の側における多層のコーティングに特に有用なものである。側面の立面の断面において概略的に示された、コーティング装置１６は、前方のセクション９２、第二のセクション９４、第三のセクション９６、第四のセクション９８、及びバックプレート１００を含む。ポンプ１０６を介して第一の計量スロット１０４へコーティングの液体を、それによって最低の層１０８を形成するために、補給するための第二のセクション９４への入口１０２がある。層１１６を形成するためにポンプ１１４を介して第二の計量スロット１１２へコーティングの液体を補給するための第三のセクション９６への入口１１０がある。層１２４を形成するためにポンプ１２２を介して計量スロット１２０へコーティングの液体を補給するための第四のセクション９８への入口１１８がある。層１３２を形成するためにポンプ１３０を介して計量スロット１２８へコーティングの液体を補給するためのバックプレート１００への入口１２６がある。各々のスロット１０４、１１２、１２０、１２８は、横向きの分布の空洞を含む。前方のセクション９２は、傾斜させられたスライド表面１３４、及びコーティングリップ１３６を含む。第二のセクション９４の上部に第二の傾斜させられたスライド表面１３８がある。第三のセクション９６の上部に第三の傾斜させられたスライド表面１４０がある。第四のセクション９８の上部に第四の傾斜させられたスライド表面１４２がある。バックプレート１００は、バックランド表面１４４を形成するために、傾斜させられたスライド表面１４２より上に延びる。コーティング装置又はホッパー１６に隣接して住するものは、コーティングのバッキングローラー２０であるが、それの上にはフィルム１２が、搬送される。コーティング層１０８、１１６、１２４、１３２は、多層の複合物を形成するが、それは、リップ１３６と基体１２との間にコーティングビード１４６を形成する。典型的には、コーティングホッパー１６は、コーティングすることのない位置からコーティングのバッキングローラー２０に向かって及びコーティング位置へと可動なものである。コーティング装置１６が、四つの計量スロットを有するものとして示されるとはいえ、より大きい数の計量スロット（九つの又はより多いものと同程度の多数のもの）を有するコーティングのダイは、周知のものであると共に、本発明の方法を実践するために使用されることがある。
【００５３】
本発明の目的について、コーティングの流体は、主として、有機の溶媒に溶解させられた重合体の結合材で構成される。特に好適な実施形態においては、光学的なフィルム（第一の、第二の、又は両方のもの）は、セルロースエステルを含む低い複屈折の重合体のフィルムを含む。セルロースエステルは、セルロース骨格におけるヒドロキシル基のアルキル置換のタイプ及び程度におけるもののみならず様々な分子量の大きさで商業的に入手可能なものである。セルロースエステルの例は、アセチル、プロピオニル、及びブチリル基を有するものを含む。特に関心のあるものは、セルロースアセタートとして知られたアセチル置換を伴ったセルロースエステルのファミリーである。これらのもののうち、おおよそ５８．０−６２．５％の組み合わせられた酢酸の含有率を有する十分にアセチル置換されたセルロースは、トリアセチルセルロース（triacetyl  cellulose）（ＴＡＣ）として知られたものであると共に、電子的なディスプレイに使用された光学的なフィルムを調製するためには一般には好適なものである。
【００５４】
ＴＡＣ用の有機の溶媒に関して、適切な溶媒は、例えば、塩素化された溶媒（塩化メチレン及び１，２−ジクロロエタン）、アルコール類（メタノール、エタノール、ｎ−プロパノール、イソプロパノール、ｎ−ブタノール、イソブタノール、ジアセトンアルコール、及びシクロヘキサノール）、ケトン（アセトン、メチル＝エチル＝ケトン、メチル＝イソブチル＝ケトン、及びシクロヘキサノン）、エステル（メチル＝アセタート、エチル＝アセタート、ｎ−プロピル＝アセタート、イソプロピル＝アセタート、イソブチル＝アセタート、ｎ−ブチル＝アセタート、及びメチル＝アセトアセタート）、芳香族系のもの（トルエン及びキシレン）、及びエーテル類（１，３−ジオキソラン、１，２−ジオキソラン、１，３−ジオキサン、１，４−ジオキサン、及び１，５−ジオキサン）を含む。いくつかの用途においては、少量の水は、使用されることがある。通常では、ＴＡＣの溶液は、前述した溶媒のブレンドで調製される。好適な一次溶媒は、塩化メチレン、アセトン、メチル＝アセタート、及び１，３−ジオキソランを含む。一次溶媒との使用に好適な共同溶媒は、メタノール、エタノール、ｎ−ブタノール、及び水を含む。
【００５５】
光学的なフィルムのコーティングの調合物は、可塑剤をもまた含有することがある。ＴＡＣフィルム用の適切な可塑剤は、フタラートエステル（ジメチル＝フタラート、ジメトキシエチル＝フタラート、ジエチル＝フタラート、ジブチル＝フタラート、ジオクチル＝フタラート、ジデシル＝フタラート、及びブチル＝オクチル＝フタラート）、アジパートエステル（ジオクチル＝アジパート）、及びホスファートエステル（トリクレジル＝ホスファート、ビフェニリル＝ジフェニル＝ホスファート、クレジル＝ジフェニル＝ホスファート、オクチル＝ジフェニル＝ホスファート、トリブチル＝ホスファート、及びトリフェニル＝ホスファート）、グリコール酸エステル（トリアセチン、トリブチリン、ブチル＝フタリル＝ブチル＝グリコラート、エチル＝フタリル＝エチル＝グリコラート、及びメチル＝フタリル＝エチル＝グリコラート）を含む。また有用なものは、参照によってここに組み込まれた２００４年９月２０日に出願された、米国特許出願第１０／９４５，３０５号（代理人整理番号８７２９１）に記載された可塑剤である。可塑剤は、通常では、最終的なフィルムの物理的な及び機械的な性質を改善するために使用される。特に、セルロース＝アセタートのフィルムの可撓性及び寸法の安定性を改善するための可塑剤は、知られたものである。しかしながら、可塑剤は、ここでは、コーティングホッパーでの早発性のフィルムの固化を最小にするための及び湿潤のフィルムの乾燥させる特性を改善するための転換する動作においてコーティングの補助剤としてもまた使用される。本発明の方法において、可塑剤は、乾燥させる動作の間におけるＴＡＣのフィルムの膨れ、カール、及び層間剥離を最小にするために、使用される。本発明の好適な実施形態においては、可塑剤は、最終的なＴＡＣのフィルムにおける欠陥を緩和する為に、重合体の濃度に相対的な重量で５０％までの合計の濃度でコーティングの流体へ加えられる。
【００５６】
光学的なフィルムのコーティングの調合物は、ＵＶフィルターの素子の性能を提供する及び／又は低い複屈折の重合体フィルム用のＵＶ安定化剤として作用するために、一つの又はより多いＵＶを吸収する化合物をもまた含有することがある。紫外を吸収する化合物は、紫外の吸収体を含有するものではない重合体の１００重量部に基づいた０．０１から２０重量部の量で重合体において一般に含有させられると共に、好ましくは０．０１から１０重量部の量で、特に０．０５から２重量部の量で、含有させられる。様々な重合体の素子における使用について記載されてきたものである、様々な紫外の光を吸収する化合物のいずれもが、ヒドロキシフェニル−ｓ−トリアジン、ヒドロキシフェニルベンゾトリアゾール、ホルムアミジン、又はベンゾフェノンの化合物のような、当該発明の重合体の素子において用いられることがある。２００２年５月５日に出願された、同時係属の同一出願人による米国特許出願第１０／１５０，６３４号に記載されたように、上に列挙されたもののような第二のＵＶを吸収する化合物との組み合わせでのジベンゾイルメタンの紫外を吸収する化合物の使用は、ＵＶスペクトルのより多いものにわたる増加させられた保護のみならずＵＶと可視の光のスペクトルの領域との間の吸収における鋭いカットオフ及び両方を提供することに関して特に好都合なものであることが見出されてきたものである。用いられることがある追加の可能性のあるＵＶ吸収体は、４−ｔ−ブチルフェニル＝サリチラート；及び［２，２’−チオビス−（４−ｔ−オクチル＝フェノラート）］ｎ−ブチルアミンニッケル（ＩＩ）のようなサリチラートの化合物を含む。最も好適なものは、ヒドロキシフェニル−ｓ−トリアジン又はヒドロキシフェニルベンゾトリアゾールの化合物とのジベンゾイルメタンの化合物の組み合わせである。
【００５７】
用いられることがあるジベンゾメタンの化合物は、式（ＩＶ）：
【００５８】
【化１】
2009520243.tif 000003
のものを含むが、そこでは、Ｒ１からＲ５までは、各々独立に水素、ハロゲン、ニトロ、若しくはヒドロキシ、又はさらに置換された若しくは置換されてないアルキル、アルケニル、アリール、アルコキシ、アシルオキシ、エステル、カルボキシル、アルキルチオ、アリールチオ、アルキルアミン、アリールアミン、アルキルニトリル、アリールニトリル、アリールスルホニル、又は５−６員の複素環式の環の基である。好ましくは、このような基の各々は、２０個又はより少ない炭素原子を含む。さらに好ましくは、式ＩＶのＲ１からＲ５までは、式ＩＶ−Ａ：
【００５９】
【化２】
2009520243.tif 000004
に従って位置決めされる。
【００６０】
特に好適なものは、式ＩＶ−Ａの化合物であるが、そこでは、Ｒ１及びＲ５は、１−６個の炭素原子のアルキル又はアルコキシ基を表すと共にＲ２からＲ４までは、水素原子を表す。
【００６１】
当該発明の素子に従って用いられることがある式（ＩＶ）の代表的な化合物は、後に続くもの：
（ＩＶ−１）：４−（１，１−ジメチルエチル）−４’−メトキシジベンゾイルメタン（ＰＡＲＳＯＬ（Ｒ）１７８９）
（ＩＶ−２）：４−イソプロピルジベンゾイルメタン（ＥＵＳＯＬＥＸ（Ｒ）８０２０）
（ＩＶ−３）：ジベンゾイルメタン（ＲＨＯＤＩＡＳＴＡＢ（Ｒ）８３）
を含む。
【００６２】
当該発明の素子に使用されることがあるヒドロキシフェニル−ｓ−トリアジンの化合物は、例．米国特許第４，６１９，９５６号明細書に記載されたようなトリス−アリール−ｓ−トリアジンの化合物の誘導体であることがある。このような化合物は、式Ｖ：
（Ｖ）
【００６３】
【化３】
2009520243.tif 000005
によって表されることがあるが、それにおいては、Ｘ、Ｙ、及びＺは、各々、三個の６−員環よりも少ないものの芳香族の、炭素環式のラジカルであると共に、Ｘ、Ｙ、及びＺの少なくとも一つは、トリアジン環の取り付けの点に対してオルトにヒドロキシ基によって置換される；並びに、Ｒ１ａからＲ９ａまでの各々は、水素、ヒドロキシ、アルキル、アルコキシ、スルホン酸基、カルボキシ、ハロ、ハロアルキル、及びアシルアミノからなる群より選択される。特に好適なものは、式Ｖ−Ａ：
（Ｖ−Ａ）
【００６４】
【化４】
2009520243.tif 000006
のヒドロキシフェニル−ｓ−トリアジンであるが、それにおいて、Ｒは、水素又は１−１８個の炭素原子のアルキルである。
【００６５】
当該発明の素子に使用されることがあるヒドロキシフェニルベンゾトリアゾールの化合物は、例．式ＶＩ：
（ＶＩ）
【００６６】
【化５】
2009520243.tif 000007
によって表された化合物の誘導体であることがあるが、それにおいては、Ｒ１ｃからＲ５ｃまでは、独立に、水素、ハロゲン、ニトロ、ヒドロキシ、又はさらに置換された若しくは置換されてないアルキル、アルケニル、アリール、アルコキシ、アシルオキシ、アリールオキシ、アルキルチオ、モノ若しくはジアルキルアミノ、アシルアミノ、又は複素環式の基であることがある。当該発明に従って使用されることがあるベンゾトリアゾールの化合物の具体的な例は、２−（２’−ヒドロキシ−３’−ｔ−ブチル−５’−メチルフェニル）−５−クロロベンゾトリアゾール；２−（２’−ヒドロキシ−３’，５’−ジ−ｔ−アミルフェニル）ベンゾトリアゾール；オクチル＝５−ｔｅｒｔ−ブチル−３−（５−クロロ−２Ｈ−ベンゾトリアゾール−２−イル）−４−ヒドロキシベンゼンプロピオナート；２−（ヒドロキシ−５−ｔ−オクチルフェニル）ベンゾトリアゾール；２−（２’−ヒドロキシ−５’−メチルフェニル）ベンゾトリアゾール；２−（２’−ヒドロキシ−３’−ドデシル−５’−メチルフェニル）ベンゾトリアゾール；及び２−（２’−ヒドロキシ−３’，５’−ジ−ｔ−ブチルフェニル）−５−クロロベンゾトリアゾールを含む。
【００６７】
当該発明の素子において使用されることがあるホルムアミジン化合物は、例．米国特許第４，８３９，４０５号明細書に記載されたようなホルムアミジンの化合物であることがある。このような化合物は、式ＶＩＩ又は式ＶＩＩＩ：
（ＶＩＩ）
【００６８】
【化６】
2009520243.tif 000008
によって表されることがあるが、それにおいて、Ｒ１ｄは、１個から約５個までの炭素原子を含有するアルキル基である；Ｙは、Ｈ、ＯＨ、Ｃｌ、又はアルコキシ基である；Ｒ２ｄは、フェニル基又は１個から約９個までの炭素原子を含有するアルキル基である；Ｘは、Ｈ、カルボアルコキシ、アルコキシ、アルキル、ジアルキルアミノ、及びハロゲンからなる群より選択される；並びに、Ｚは、Ｈ、アルコキシ、及びハロゲンからなる群より選択される；
（ＶＩＩ）
【００６９】
【化７】
2009520243.tif 000009
それにおいて、Ａは、−ＣＯＯＲ、−ＣＯＯＨ、−ＣＯＮＲ’Ｒ’’、−ＮＲ’ＣＯＲ、−ＣＮ、又はフェニル基である；並びに、それにおいて、Ｒは、１個から約８個までの炭素原子のアルキル基である；Ｒ’及びＲ’’は、各々独立に水素又は１個から約４個までの炭素原子の低級のアルキル基である。当該発明に従って使用されることがあるホルムアミジンの化合物の具体的な例は、米国特許第４，８３９，４０５号明細書に記載されたもの及び具体的には４−［［（メチルフェニルアミノ）メチレン］アミノ］−エチルエステルを含む。
【００７０】
当該発明の素子に使用されることがあるベンゾフェノンの化合物は、例．２，２’−ジヒドロキシ−４，４’−ジメトキシベンゾフェノン、２−ヒドロキシ−４−メトキシベンゾフェノン、及び２−ヒドロキシ−４−ｎ−ドデシルオキシベンゾフェノンを含むことがある。
【００７１】
光学的なフィルムのコーティングの調合物は、コーティングの後に流動することに関係付けられた人為産物を制御するためにコーティングの補助剤として界面活性剤をもまた含有することがある。コーティングの現象の後の流動によって作り出された人為産物は、斑紋、忌避性、オレンジの皮のような表面（Ｂｅｒｎａｒｄセル）、及び縁部の離脱を含む。使用された界面活性剤は、コーティングの人為産物がシロキサン及びフルオロケミカル化合物を含んだ後に、流動を制御する。シロキサンタイプの商業的に入手可能な界面活性剤の例は、１．）Ｄｏｗ  ＣｏｒｎｉｎｇからのＤＣ２００  Ｆｌｕｉｄのようなポリメチルシロキサン、２．）Ｄｏｗ  ＣｏｒｎｉｎｇからのＤＣ５１０  Ｆｌｕｉｄのようなポリ（ジメチル，メチルフェニル）シロキサン、並びに３．）Ｕｎｉｏｎ  ＣａｒｂｉｄｅからのＬ７０００  Ｓｉｌｗｅｔシリーズ（Ｌ７０００、Ｌ７００１、Ｌ７００４、及びＬ７２３０）のみならずＤｏｗ  ＣｏｒｎｉｎｇからのＤＣ１９０及びＤＣ１２４８のようなポリアルキル置換されたポリジメチルシロキサン、並びに４．）Ｇｅｎｅｒａｌ  ＥｌｅｃｔｒｉｃからのＳＦ１０２３のようなポリアルキル置換されたポリ（ジメチル，メチルフェニル）シロキサン：を含む。商業的に入手可能なフルオロケミカル界面活性剤の例は、１．）３Ｍ  ＣｏｒｐｏｒａｔｉｏｎからのＦｌｕｏｒａｄシリーズ（ＦＣ４３０及びＦＣ４３１）のようなフッ素化されたアルキルエステル、２．）Ｄｕ  ＰｏｎｔからのＺｏｎｙｌシリーズ（ＦＳＮ、ＦＳＮ１００、ＦＳＯ、ＦＳＯ１００）のようなフッ素化されたポリオキシエチレンエーテル類、３．）アクリラート：ＮＯＦ  ＣｏｒｐｏｒａｔｉｏｎからのＦシリーズ（Ｆ２７０及びＦ６００）のようなポリペルフルオロアルキル＝エチルアクリラート、並びに、４．）Ａｓａｈｉ  Ｇｌａｓｓ  ＣｏｍｐａｎｙからのＳｕｒｆｌｏｎシリーズ（Ｓ３８３、Ｓ３９３、及びＳ８４０５）のようなペルフルオロアルキル誘導体：を含む。本発明の方法において、界面活性剤は、一般に、非イオン性のタイプのものである。本発明の好適な実施形態においては、シロキサン又はフッ素化されたタイプのもののいずれかの非イオン性の化合物は、最上の層へ加えられる。
【００７２】
界面活性剤の分布に関しては、界面活性剤は、多層のコーティングの最上の層に存在するものであるとき、最も有効なものである。最上の層において、界面活性剤の濃度は、好ましくは、重量で０．００１−１．０００％、及び最も好ましくは０．０１０−０．５００％である。加えて、より少ない量の界面活性剤は、最低の層への界面活性剤の拡散を最小にするために、第二の最上の層において使用されることがある。第二の最上の層における界面活性剤の濃度は、好ましくは重量で０．０００−０．２００％、及び最も好ましくは重量で０．０００−０．１００％の間、である。界面活性剤のみが、最上の層において必要なものであるという理由のために、最終的な乾燥させられたフィルムに残留する界面活性剤の全体的な量は、小さいものである。本発明の方法においては、２０μｍの湿潤の厚さ及び０．９３ｇ／ｃｃの密度を有する最上の層における実際の界面活性剤の濃度は、重量で０．２００％であるが、それは、乾燥させた後に、おおよそ３７ｍｇ／平方ｍの最終的な界面活性剤の量を与える。
【００７３】
界面活性剤が、現行の発明の方法を実践するために要求されたものではないとはいえ、界面活性剤は、コートされたフィルムの均一性を改善するものである。実際には、斑紋の不均一性は、界面活性剤の使用によって低減される。透明なセルロースアセタートフィルムにおいて、斑紋の不均一性は、偶然の視察の間に必ずしも容易には可視化されるものではない。斑紋の人為産物を可視化するために、有機の色素が、コートされたフィルムへ色を加えるために、最上の層へ加えられることがある。これらの染められたフィルムについて、不均一性は、見ると共に定量化することが簡単なものである。この方式では、有効な界面活性剤のタイプ及びレベルは、最適なフィルムの均一性のために選択されることがある。
【００７４】
光学的なフィルムのコーティングの調合物は、フィルムの化学的な及び物理的な耐久性を改善するために架橋剤をもまた含有することがある。適切な架橋剤は、アルデヒド及び関係付けられた化合物、ピリジニウム、ビス（ビニルスルホニルメチル）エーテルのようなオレフィン、カルボジイミド、エポキシド、トリアジン、多官能性のアジリジン、メトキシアルキル＝メラミン、ポリイソシアナート、及び同様のものを含む。光学的なフィルムのコーティングの調合物においてまた首尾良く用いられることがある追加の架橋剤は、亜鉛、カルシウム、ジルコニウム、及びチタンのような多価の金属イオンを含む。適当な架橋剤又は架橋剤の組み合わせは、光学的なフィルムの層に含有された重合体の結合材に存在するものである特定の官能基と反応するように選択される。
【００７５】
本発明の方法を使用する偏光子のプレートの調製は、先にコートされた及び乾燥させられた光学的なフィルムの層の上のコーティングのステップをもまた含むことがある。例えば、図１から４までに示されたコートする及び乾燥させる装置及びシステムは、既存の低い複屈折の重合体フィルムに第二の光学的なフィルムの単数の層又は複数の層（例えば、惑光防止の層）を設けるために使用されることがある。コートされた偏光フィルムが、その後のコーティングを設ける前に、ロールへと巻き取られるとすれば、その工程は、マルチパスコーティングの動作と呼ばれる。コートする及び乾燥させる動作が、多重のコーティングステーション及び乾燥オーブンを備えた機械において順次に実行されるとすれば、そのとき、その工程は、タンデムのコーティングの動作と呼ばれる。この方式では、厚い光学的なフィルムは、非常に厚い湿潤の光学的なフィルムからの大量の溶媒の取り除きと関連させられた問題なしに高いライン・スピードで設けられることがある。その上、マルチパス又はタンデムのコーティングの実践は、すじの重大度、斑紋の重大度、及び全体的な光学的なフィルムの不均一性のような他の人為産物を最小にするという利点をもまた有する。
【００７６】
次に図５から７までに戻ると、与えられるものは、本発明の方法で調製されることがある様々な偏光子のプレートを示す断面の図示である。図５においては、偏光フィルム１７０の各々の側における光学的なフィルム１７１及び１７３を含む単純の偏光子のプレート１５１は、示される。この図示においては、光学的なフィルム１７１及び１７３は、それぞれ、第一の及び第二の低い複屈折の重合体フィルムであることができるであろう。光学的なフィルム１７１及び１７３は、偏光フィルム１７０の各々の側に液体のコーティングを同時に設けること、及びその次に、単一の乾燥させる動作において層を乾燥させることによって、形成されることがあるか、又は、偏光フィルム１７０の各々の側は、順次の動作においてコートされると共に乾燥させられることがある。
【００７７】
図６は、例えば、偏光フィルム１７０に最も近い最低のフィルム１６１ａ、中間のフィルム１６３ａ、及び最上のフィルム１６５ａを含む三つの組成的に不連続な光学的なフィルムで構成されるものである第一の光学的なフィルムのスタック１７５を含む別の偏光子のプレート１５３を図示する。第一の光学的なフィルムのスタック１７５に対向する偏光フィルムの側面にあるのは、例えば、偏光フィルム１７０に最も近い最低のフィルム１６２ａ及び最上のフィルム１６６ａを含む二つの組成的に不連続な光学的なフィルムで構成されるものである光学的なフィルムのスタック１７７である。この図示において、例えば、フィルム１６１ａ及び１６２ａは、ＰＶＡの偏光フィルムの付着を促進するものである連結層であることができるであろうし、フィルム１６３ａ及び１６６ａは、それぞれ、第一の及び第二の低い複屈折の重合体フィルムであることができるであろうし、並びに、フィルム１６５ａは、摩耗抵抗性のハードコート層であることができるであろう。偏光子のプレート１５３を形成するために有効に用いられることがあるものであるコートする及び乾燥させる動作は、上の図５に記載されたものと類似のものである。
【００７８】
図７は、多層の光学的なフィルムのスタック１７９及び１８１を含むさらなる偏光子のプレート１５５を図示する。第一の光学的なフィルムのスタック１７９は、最低のフィルム１６１ｂ、及び最も外側のフィルム１６５ｂを有すると共に、第二の光学的なフィルム１８１は、最低のフィルム１６２ｂ、中間のフィルム１６４ｂ、及び最も外側のフィルム１６６ｂを有する。この図示において、例えば、フィルム１６１ｂ及び１６２ｂは、ＰＶＡの偏光フィルムへの付着を促進するものである連結層であることができるであろうし、フィルム１６４ｂは、ハードコート層であることができるであろうし、フィルム１６６ｂは、低い反射の層であることができるであろうし、並びに、フィルム１６５ｂは、補償の層であることができるであろう。偏光子のプレート１５５を形成するために有効に用いられることがあるものであるコートする及び乾燥させる動作は、上の図５に記載されたものと類似のものである。
【００７９】
図５から図７までは、ここより上に提供された詳細な教示に基づいて構築されることがある偏光子のプレートのいくつかを図示することに役に立つが、それらは、当該発明の全ての可能性のある変形の網羅的なものであることが意図されるものではない。当業者は、ＬＣＤにおける使用のための偏光子のプレートとして有用なものであるであろう多数の他の層の組み合わせを想像することができるであろう。
【００８０】
図８は、いずれかの側に配置された偏光子のプレート２５２及び２５４を有する液晶セル２６０を示す断面の図示を与える。偏光子のプレート２５４は、観察者に最も近接したＬＣＤセルの側にある。各々の偏光子のプレートは、偏光フィルムのいずれかの側における少なくとも一つの光学的なフィルムを用いる。図示の目的のために、偏光子のプレート２５４は、ＰＶＡの偏光フィルムへの付着を促進するものである連結層２６１、低い複屈折の重合体フィルム２６２、湿気の障壁の層２６４、帯電防止の層２６６、及び惑光防止の層２６８を含む光学的なフィルムのスタック（これは、観察者に最も近接した光学的なフィルムのスタックである）と共に示される。偏光子のプレート２５４に含有された最低の光学的なフィルムは、ＰＶＡの偏光フィルムへの付着を促進するものである連結層２６１、低い複屈折の重合体フィルム２６２、湿気の障壁の層２６４、帯電防止の層２６６、及び視角の補償の層２７２を含む。ＬＣＤセルの対向する側には、偏光子のプレート２５２は、最上の光学的なフィルムのスタックと共に示されるが、それは、図示の目的のために、ＰＶＡの偏光フィルムへの付着を促進するものである連結層２６１、低い複屈折の重合体フィルム２６２、湿気の障壁の層２６４、帯電防止の層２６６、及び視角の補償の層２７２を含む。偏光子のプレート２５２は、ＰＶＡの偏光フィルムへの付着を促進するものである連結層、低い複屈折の重合体フィルム２６２、湿気の障壁の層２６４、及び帯電防止の層２６６を含む最低の光学的なフィルムスタックをもまた有する。
【００８１】
本発明に従って、光学的なフィルム（又は層）の厚さ、数、及び第一の光学的なフィルムのスタックの組成は、第二の光学的なフィルムのスタックと同じ又は異なるものであることがある。光学的なフィルム（又は層）の厚さ、数、及び、各々の光学的なフィルムの組成は、製作される偏光子のプレートについての設計及び性能の要件を満足させる及び／又は偏光子のプレートについてのフィルムのカールから必要とされた平坦さ又は自由度を提供する為に、選抜されることになる。約８０マイクロメートルの低い複屈折の重合体フィルムの厚さを含む従来のカバーシートから製作された偏光子のプレートは、少なくとも１８０マイクロメートルの合計の厚さを有する。現行の発明の好適な実施形態においては、当該発明の方法によって調製された偏光子のプレートは、１１０マイクロメートルよりも少ない、及び、最も好ましくは、８０マイクロメートルよりも少ないものの合計の厚さを有する。
【００８２】
本発明における使用に適切な低い複屈折の重合体フィルムは、高い光の透過率（即ち、＞８５％）を備えた高い明澄度のフィルムを形成するものである低い固有の複屈折Δｎｉｎｔを有する重合体の材料を含む。好ましくは、低い複屈折の重合体のフィルムは、約１×１０−４よりも少ないものの面内の複屈折Δｎｉｎ及び０．００５から−０．００５までの面外の複屈折Δｎｔｈを有する。
【００８３】
当該発明の低い複屈折の重合体フィルムにおける使用のための例示的な重合体の材料は、数ある中でも、（トリアセチルセルロース（ＴＡＣ）、セルロースジアセタート、セルロースアセタートブチラート、セルロースアセタートプロピオナートを含む）セルロースエステル、（Ｇｅｎｅｒａｌ  Ｅｌｅｃｔｒｉｃ  Ｃｏｒｐ．から入手可能なＬｅｘａｎ（Ｒ）のような）ポリカーボナート、（Ａｍｏｃｏ  Ｐｅｒｆｏｒｍａｎｃｅ  Ｐｒｏｄｕｃｔｓ  Ｉｎｃ．から入手可能なＵｄｅｌ（Ｒ）のような）ポリスルホン、ポリアクリラート、及び、（ＪＳＲ  Ｃｏｒｐ．から入手可能なＡｒｔｏｎ（Ｒ）、Ｎｉｐｐｏｎ  Ｚｅｏｎから入手可能なＺｅｏｎｅｘ（Ｒ）及びＺｅｏｎｏｒ（Ｒ）、Ｔｉｃｏｎａによって補給されたＴｏｐａｓ（Ｒ）のような）環式のオレフィンの重合体を含む。好ましくは、当該発明の低い複屈折の重合体フィルムは、それらの商業的な入手可能性及び優れた光学的な性質のおかげで、ＴＡＣ、ポリカーボナート、又は環式のオレフィンの重合体を含む。
【００８４】
低い複屈折の重合体フィルムは、約５から１００マイクロメートルまで、好ましくは約５から４０マイクロメートルまで、及び、最も好ましくは約５から２０マイクロメートルまで、の厚さを有する。５から２０マイクロメートルまでの厚さを有するフィルムは、コスト、取り扱い、より薄い偏光子のプレートを提供する能力、及び、改善された光の透過率のおかげで、最も好適なものである。約８０マイクロメートルの低い複屈折の重合体フィルムの厚さを含む従来のカバーシートから製作された偏光子のプレートは、少なくとも１８０マイクロメートルの合計の厚さを有する。現行の発明の好適な実施形態において、当該発明の方法によって調製された偏光子のプレートは、１２０マイクロメートルよりも少ない、及び、最も好ましくは８０マイクロメートルよりも少ないものの合計の厚さを有する。
【００８５】
本発明における使用のための特に有効な摩耗抵抗性のハードコート層は、放射又は熱的に硬化させられた組成物を含むと共に、好ましくは組成物は、放射で硬化させられる。紫外（ＵＶ）の放射及び電子ビームの放射は、最も一般的に用いられた放射で硬化させる方法である。ＵＶ硬化可能な組成物は、この発明の摩耗抵抗性の層を作り出すことに特に有用なものであると共に、二つの主要なタイプの硬化させる化学、フリーラジカルの化学及び陽イオンの化学、を使用することで硬化させられることがある。アクリラートの単量体（反応性の希釈剤）及びオリゴマー（反応性の樹脂及びラッカー）は、フリーラジカルに基づいた調合物の主たる構成成分であるが、硬化させられたコーティングにそれの物理的な特性の大部分を与える。光開始剤は、ＵＶの光エネルギーを吸収する、フリーラジカルを形成するために分解する、及び、重合を開始するためにアクリラート基のＣ＝Ｃ二重の結合を攻撃することが、要求される。陽イオンの化学は、主たる構成成分として脂環式のエポキシ樹脂及びビニルエーテルの単量体を利用する。光開始剤は、ルイス（Ｌｅｗｉｓ）酸を形成するために、ＵＶ光を吸収するが、それは、重合を開始するエポキシ環を攻撃する。ＵＶで硬化させることによって、紫外で硬化させることが意味されると共に、２８０ｎｍと４２０ｎｍとの間の、好ましくは３２０ｎｍと４１０ｎｍとの間の、波長のＵＶ放射の使用を伴う。
【００８６】
この発明において有用なハードコート層に使用可能なＵＶ放射で硬化可能な樹脂及びラッカーの例は、多価のアルコール並びにエトキシル化されたトリメチロールプロパントリアクリラート（メタクリラート）、トリプロピレングリコールジアクリラート（メタクリラート）、トリメチロールプロパントリアクリラート（メタクリラート）、ジエチレングリコールジアクリラート（メタクリラート）、ペンタエリスリトールテトラアクリラート（メタクリラート）、ペンタエリスリトールトリアクリラート（メタクリラート）、ジペンタエリスリトールヘキサアクリラート（メタクリラート）、１，６−ヘキサンジオールジアクリラート（メタクリラート）、又はネオペンチルグリコールジアクリラート（メタクリラート）、及びそれらの混合物のようなアクリラート（メタクリラート）の官能基を有するそれらの誘導体のような、多官能性の化合物の、アクリラート及びメタクリラートのオリゴマー（ここにおいて使用された用語“アクリラート（メタクリラート）”は、アクリラート及びメタクリラートを指す）、並びに、低い分子量のポリエステル樹脂、ポリエーテル樹脂、エポキシ樹脂、ポリウレタン樹脂、アルキド樹脂、スピロアセタール樹脂、エポキシアクリラート、ポリブタジエン樹脂、及びポリチオール−ポリエン樹脂、並びに同様のもの並びにそれらの混合物、並びに相対的に大きい量の反応性の希釈剤を含有する電離放射で硬化可能な樹脂から誘導されたアクリラート及びメタクリラートのオリゴマーのような、光重合可能な単量体及びオリゴマーから誘導されたものである。ここにおいて使用可能な反応性の希釈剤は、エチル＝アクリラート（メタクリラート）、エチルヘキシル＝アクリラート（メタクリラート）、スチレン、ビニルトルエン、及びＮ−ビニルピロリドンのような、単官能性の単量体、並びに、多官能性の単量体、例えば、トリメチロールプロパントリアクリラート（メタクリラート）、ヘキサンジオールアクリラート（メタクリラート）、トリプロピレングリコールジアクリラート（メタクリラート）、ジエチレングリコールジアクリラート（メタクリラート）、ペンタエリスリトールトリアクリラート（メタクリラート）、ジペンタエリスリトールヘキサアクリラート（メタクリラート）、１，６−ヘキサンジオールジアクリラート（メタクリラート）、又はネオペンチルグリコールジアクリラート（メタクリラート）を含む。
【００８７】
数ある中でも、本発明において、便利に使用された放射で硬化可能なラッカーは、ウレタンアクリラート（メタクリラート）のオリゴマーを含む。これらは、イソシアナートで終端させられたウレタンを産するために、オリゴ（ポリ）エステル又はオリゴ（ポリ）エーテルポリオールと反応するジイソシアナートから誘導される。その後、ヒドロキシで終端させられたアクリラートは、終端のイソシアナート基と反応させられる。このアシル化は、オリゴマーの端へ不飽和を提供する。ウレタンアクリラートの脂肪族の又は芳香族の性質は、ジイソシアナートの選抜によって決定される。トルエンジイソシアナートのような、芳香族のジイソシアナートは、芳香族のウレタンアクリラートのオリゴマーを産することになる。脂肪族のウレタンアクリラートは、イソホロンジイソシアナート又はヘキシル＝メチル＝ジイソシアナート（hexyl  methyl  diisocyanate）のような、脂肪族のジイソシアナートの選択から結果として生じることになる。イソシアナートの選抜の範囲を超えて、ポリオールの骨格は、最終的なオリゴマーの性能を決定する際に中枢の役割を果たす。ポリオールは、一般に、エステル、エーテル類、又はこれらの二つのものの組み合わせのように分類される。オリゴマーの骨格は、二つの又はより多いアクリラート又はメタクリラートの単位によって終端させられるが、それらは、フリーラジカルで開始された重合のための反応性のサイトとして役に立つ。イソシアナート、ポリオール、及びアクリラート又はメタクリラートの終端の単位の中の選抜は、ウレタンアクリラートのオリゴマーの開発における相当な寛容度を可能にする。大部分のオリゴマーと同様のウレタンアクリラートは、典型的には、分子量及び粘度において高いものである。これらのオリゴマーは、多重の官能性のものであると共に多重の反応性のサイトを含有する。反応性のサイトの増加させられた数の理由のために、硬化の速度は、改善されると共に最終的な生産物は、架橋させられる。オリゴマーの官能性は、２から６まで変動することができる。
【００８８】
数ある中で、便利に使用された放射で硬化可能な樹脂は、多価アルコールから誘導された多可能性のアクリル系の化合物及びイソホロンジイソシアナートから誘導されたペンタエリスリトールテトラアクリラート及びペンタエリスリトールトリアクリラートで官能化された脂肪族のウレタンのようなペンタエリスリトールのアクリラート誘導体の混合物のようなそれらの誘導体を含む。商業的に入手可能なものであるこの発明の実践において使用されたウレタンアクリラートのオリゴマーのいくつかの例は、Ｓａｒｔｏｍｅｒ  Ｃｏｍｐａｎｙ（ＥＸｔｏｎ，ＰＡ）からオリゴマーを含む。この発明の実践において便利に使用されるものである樹脂の例は、Ｓａｒｔｏｍｅｒ  ＣｏｍｐａｎｙからのＣＮ９６８（Ｒ）である。
【００８９】
アセトフェノンの化合物、ベンゾフェノンの化合物、ミヒラー（Ｍｉｃｈｌｅｒ）のベンゾイル＝ベンゾアート、α−アミルオキシムエステル、又はチオキサントンの化合物のような、光重合開始剤、及び、ｎ−ブチルアミン、トリエチルアミン、若しくはトリ−ｎ−ブチルホスフィン、又はそれらの混合物のような、光増感剤は、紫外の放射で硬化する組成物に組み込まれる。本発明において、便利に使用された開始剤は、１−ヒドロキシシクロヘキシル＝フェニル＝ケトン及び２−メチル−１−［４−（メチルチオ）フェニル］−２−モルホリノプロパノン−１である。
【００９０】
摩耗抵抗性のハードコート層は、他の光学的なフィルムの層、又は、コートすること及び乾燥させた後で、例えば、連結層又は低い複屈折の重合体フィルムのような、別の光学的なフィルムの層と、同時に設けられることがある。この発明のハードコート層は、典型的には有機の溶媒をもまた含むものであるコーティング組成物として設けられる。好ましくは、有機の溶媒の濃度は、合計のコーティング組成物の重量で１−９９％である。
【００９１】
この発明の摩耗抵抗性のハードコート層をコートするために用いることが可能な溶媒の例は、メタノール、エタノール、プロパノール、ブタノール、シクロヘキサン、ヘプタン、トルエン、及びキシレン、メチル＝アセタート、エチル＝アセタート、プロピル＝アセタート、及びそれらの混合物のようなエステルのような溶媒を含む。溶媒の適切な選抜で、先にコートされた及び乾燥させられた光学的なフィルムの層に対するハードコート層の付着を、これらの先にコートされた及び乾燥させられた層からの可塑剤のような追加したものの移行を最小にする一方で、改善することができると共に、摩耗抵抗性のハードコート層の硬度が維持されることを可能とする。例えば、先にコートされた及び乾燥させられたＴＡＣの低い複屈折の重合体フィルムをオーバーコートするための適切な溶媒は、トルエン及びプロピル＝アセタートのような芳香族の炭化水素及びエステルの溶媒である。
【００９２】
ＵＶ重合性の単量体及びオリゴマーは、コートされると共に乾燥させられると共に、その後、光学的に澄んだ架橋させられた摩耗抵抗性のハードコート層を形成するためにＵＶ放射へ露出させられる。好適なＵＶ硬化の用量は、５０ｍＪ／ｃｍ２と１０００ｍＪ／ｃｍ２との間にある。
【００９３】
摩耗抵抗性のハードコート層の厚さは、一般に、約０．５から５０マイクロメートルまで、好ましくは１から２０マイクロメートルまで、より好ましくは２から１０マイクロメートルまでである。
【００９４】
摩耗抵抗性のハードコート層は、好ましくは、無色のものであるが、しかし、この層が、
それが、オーバーコートを通じた表示の形成又は目視することに必ずしも不利益に影響を及ぼすものではない限り、色の補正の目的のために、又は、特別な効果のために、いくらかの色を有することができることは、具体的に企図されることである。このように、色を分与することになる重合体の色素へと組み込まれることができるものがある。加えて、添加剤を、層へ望まれた性質を与えることになる重合体へと組み込むことができる。他の追加の化合物は、界面活性剤、乳化剤、コーティングの補助剤、潤滑剤、艶消しの粒子、レオロジー変性剤、架橋剤、かぶり防止剤、導電性及び非導電性の金属酸化物の粒子のような無機の充填剤、顔料、磁性粒子、殺生物剤、及び同様のものを含む、コーティングの組成物へ加えられることがある。
【００９５】
当該発明の摩耗抵抗性のハードコート層は、典型的には、少なくとも２Ｈ及び好ましくは２Ｈから８Ｈまでの（鉛筆試験による硬度についえの標準的な試験方法（Standard  Test  Method  for  Hardness  by  Pencil  Test）、ＡＳＴＭ  Ｄ３３６３を使用する）鉛筆硬度を有する層を提供する。
【００９６】
当該発明の光学的なフィルムは、惑光防止の層、低い反射の層、又は反射防止の層を含むことがある。このような層は、特にそれが明るい周辺の光において目視されるとき、表示の目視の特性を改善する為に、ＬＣＤにおいて用いられる。摩耗抵抗性の、ハードコート層の屈折率は、外界の空気の屈折率が、１．００である一方で、約１．５０である。屈折率におけるこの差異は、約４％の表面からの反射を生じさせる。
【００９７】
惑光防止の層は、正反射を低減するために使用されるものである粗くされた又はテクスチャ加工された表面を提供する。望まれない反射された光の全ては、なおも存在するものであるが、しかし、それは、正反射されるというよりもむしろ、散乱される。本発明の目的のために、惑光防止の層は、好ましくは、有機の若しくは無機の（艶消しにする）粒子の追加によって、又は、表面をエンボス加工することによって、得られたテクスチャ加工された又は粗くされた表面を有するものである放射で硬化させられた組成物を含む。摩耗抵抗性のハードコート層についてここより上に記載された放射で硬化させられた組成物は、惑光防止の層においてもまた有効に用いられる。表面の粗さは、好ましくは、放射で硬化させられた組成物への艶消しする粒子の追加によって得られる。適切な粒子は、金属の酸化物、窒化物、硫化物、又はハロゲン化物を有する無機の化合物を含むが、金属の酸化物は、特に好適なものである。金属の原子として、Ｎａ、Ｋ、Ｍｇ、Ｃａ、Ｂａ、Ａｌ、Ｚｎ、Ｆｅ、Ｃｕ、Ｔｉ、Ｓｎ、Ｉｎ、Ｗ、Ｙ、Ｓｂ、Ｍｎ、Ｇａ、Ｖ、Ｎｂ、Ｔａ、Ａｇ、Ｓｉ、Ｂ、Ｂｉ、Ｍｏ、Ｃｅ、Ｃｄ、Ｂｅ、Ｐｂ、及びＮｉは、適切なものであると共に、Ｍｇ、Ｃａ、Ｂ、及びＳｉは、より好ましいものである。二つのタイプの金属を含有する無機の化合物は、また、使用されることがある。特に好ましい無機の化合物は、二酸化ケイ素、すなわちシリカである。
【００９８】
本発明の惑光防止の層における使用に適切な追加の粒子は、２００３年１０月２１日に出願された同一出願人の米国特許出願第１０／６９０，１２３号に記載された層状の粘土を含む。最も適切な層状の粒子は、高いアスペクト比を備えたプレートの形状における材料を含むが、それは、非対称な粒子において短い方向に対する長い方向の比である。好適な層状の粒子は、天然の粘土、特に、層状の二重の水酸化物又はヒドロタルサイトのみならず、モンモリロナイト、ノントロナイト、バイデライト、ボルコンスコアイト、ヘクトライト、サポナイト、ソーコナイト、ソボカイト、ステベンサイト、スビンホルダイト、ハロイサイト、マガダイト、ケニアイト、及びバーミキュライトのような天然のスメクタイトの粘土、である。最も好適な粘土の材料は、これらの材料の商業的な入手可能性の理由のために、天然のモンモリロナイト、ヘクトライト、及びヒドロタルサイトを含む。
【００９９】
この発明に適切な層状の材料は、フィロケイ酸塩、例えば、モンモリロナイト、特に、ナトリウムモンモリロナイト、マグネシウムモンモリロナイト、及び／又は、カルシウムモンモリロナイト、ノントロナイト、バイデライト、ボルコンスコアイト、ヘクトライト、サポナイト、ソーコナイト、ソボカイト、ステベンサイト、スビンホルダイト、バーミキュライト、マガダイト、ケニアイト、タルク、マイカ、カオリナイト、及びそれらの混合物を含むことがある。他の有用な層状の材料は、イライト、レディカイト及び上に挙げられた層状の材料とのイライトの混和材のような、混合させられた層状のイライト／スメクタイトの鉱物、を含むことがある。他の有用な層状の材料、特にと陰イオン性のマトリックス重合体と有用なものは、Ｍｇ６Ａｌ３．４（ＯＨ）１８．８（ＣＯ３）１．７Ｈ２Ｏのような、層状の二重の水酸化物の粘土又はヒドロタルサイトを含むことがあるが、それらは、正に帯電させられた層及び層間の空間における交換可能な陰イオンを有する。好適な層状の材料は、他の試剤、普通は、有機のイオン又は分子が、広がる、すなわち、差し込む（intercalate）及び／又は剥離すると共に、層状の材料が、無機の相の望ましい分散に帰着することがあるように、膨潤可能なものである。これらの膨潤可能な層状の材料は、文献（例えば、Ｈ．ｖａｎ  Ｏｌｐｈｅｎによる“Ａｎ  ｉｎｔｒｏｄｕｃｔｉｏｎ  ｔｏ  ｃｌａｙ  ｃｏｌｌｏｉｄ  ｃｈｅｍｉｓｔｒｙ”，Ｊｏｈｎ  Ｗｉｌｅｙ＆Ｓｏｎｓ  Ｐｕｂｌｉｓｈｅｒｓ）に定義されたような、２：１のタイプのフィロケイ酸塩を含む。１００グラム当たり５０から３００ミリ当量までのイオン交換容量を備えた典型的なフィロケイ酸塩は、好適なものである。一般には、惑光防止のコーティングへ小板の粒子を導入することに先立ち、紡錘体ともまた呼ばれた、小さい結晶に小板の粒子の凝集体を分離するために選択された粘土の材料を処理することは、望ましいことである。小板の粒子を予め分散させること又は分離することは、また、結合剤／小板の界面を改善する。上の目標を達成するものであるいずれの処理をも使用されることがある。有用な処理の例は、水に可溶な又は水に不溶な重合体、有機の試薬又は単量体、シラン化合物、金属若しくは有機金属、陽イオン交換を果たすための有機の陽イオン、及びそれらの組み合わせによる差し込み（intercalation）を含む。
【０１００】
本発明の惑光防止の層における使用のための追加の粒子は、当技術において周知なものである重合体の艶消しの粒子又はビードを含む。重合体の粒子は、固体又は多孔質のものであることがある、好ましくは、それらは、架橋させられた重合体の粒子である。惑光防止の層における使用のための多孔質の重合体の粒子は、２００３年１１月１８日に出願された同一出願人の米国特許出願第１０／７１５，７０６号に記載されたものである。
【０１０１】
惑光防止の層における使用のための粒子は、２から２０マイクロメートルまで、好ましくは２から１５マイクロメートルまで、及び最も好ましくは４から１０マイクロメートルまでの範囲にわたる平均の粒子の大きさを有する。それらは、少なくとも２重量パーセント且つ５０パーセントよりも少ないもの、典型的には約２から４０重量パーセントまで、好ましくは２から２０パーセントまで、及び最も好ましくは２から１０パーセントまで、の量で層に存在するものである。
【０１０２】
惑光防止の層の厚さは、一般には、約０．５から５０マイクロメートルまで、好ましくは１から２０マイクロメートルまで、より好ましくは２から１０マイクロメートルまで、である。
【０１０３】
好ましくは、本発明に使用された惑光防止の層は、１００よりも少ないもの、好ましくは９０よりも少ないものの、ＡＳＴＭ  Ｄ５２３に従った、６０°の光沢の値、並びに、５０％よりも少ないもの、好ましくは３０％よりも少ないものの、ＡＳＴＭ  Ｄ−１００３及びＪＩＳ  Ｋ−７１０５の方法に従った、透過の曇り度の値を有する。
【０１０４】
本発明の別の実施形態においては、低い反射の層又は反射防止の層は、摩耗抵抗性のハードコート層又は惑光防止の層との組み合わせで使用される。低い反射の又は反射防止の層は、摩耗抵抗性の又は惑光防止の層の上部に設けられる。典型的には、低い反射の層は、２％よりも少ないものの（分光光度計によって測定された及び４５０から６５０ｎｍまでの波長の範囲にわたって平均化されたような）平均の正反射率を提供する。反射防止の層は、１％よりも少ないものの平均の正反射率の値を提供する。
【０１０５】
本発明における使用のために適切な低い反射の層は、１．４８よりも少ないものの屈折率を有する、好ましくは約１．３５と１．４０との間の屈折率を備えた、フッ素を含有する単独重合体又は共重合体を含む。適切なフッ素を含有する単独重合体及び共重合体は、フルオロオレフィン（例えば、フルオロエチレン、フッ化ビニリデン、テトラフルオロエチレン、ヘキサフルオロエチレン、ヘキサフルオロプロピレン、ペルフルオロ−２，２−ジメチル−１，３−ジオキソール）、アクリル（メタクリル）酸の部分的に又は完全にフッ素化されたアルキルエステル誘導体、及び完全に又は部分的にフッ素化されたビニルエーテル類、並びに同様のもの：を含む。層の有効性は、コーティング内の介在性の空気のボイドを含むものであるサブミクロンの大きさにされた無機の粒子又は重合体の粒子の組み込みによって改善されることがある。この技術は、さらに、米国特許第６，２１０，８５８号明細書及び米国特許第５，９１９，５５５号明細書に記載されたものである。低い反射の層の有効性のさらなる改善は、２００５年４月７日に出願された同一出願人の米国特許出願公開第２００５／０１９６５５２Ａ号に記載されたような、低減されたコーティングの曇り度の不利益を備えたサブミクロンの大きさにされた重合体の粒子の内部の粒子の空間への空気のボイドの制限で実現されることがある。
【０１０６】
低い反射の層の厚さは、０．０１から１マイクロメートルまで、及び好ましくは０．０５から０．２マイクロメートルまでである。
【０１０７】
反射防止の層は、単層又は多層を含むことがある。単層を含む反射防止の層は、典型的には、（４５０から６５０ｎｍのより広い範囲内の）単一の波長のみで１％よりも少ない反射率の値を提供する。本発明における使用に適切なものである一般的に用いられた単層の反射防止のコーティングは、フッ化マグネシウム（ＭｇＦ２）のような金属のフッ化物の層を含む。層は、周知の真空蒸着の技術によって、又は、ゾル−ゲルの技術によって、設けられることがある。典型的には、このような層は、反射率の最小が望まれるところの波長におけるおおよそ四分の一波長の光学的な厚さ（即ち、層の厚さかける層の屈折率の積）を有する。
【０１０８】
単層が、非常に狭い波長の範囲内で光の反射を有効に低減することができるとはいえ、よりしばしば、お互いに重ね合わせられた数個の（典型的には、金属酸化物に基づいた）透明な層を含む多層は、幅広い波長の領域にわたって反射を低減するために使用される（即ち、広帯域の反射の制御）。このような構造については、半分の波長の層は、性能を改善するために四分の一の波長の層と交互にされる。多層の反射防止のコーティングは、二つの、三つの、四つの、又はより多い層でさえも含むことがある。この多層の形成は、典型的には、多くの蒸着の手順又はゾル−ゲルコーティングを含む工程を要求するが、それらは、層の数に対応すると共に、各々の層は、所定の屈折率及び厚さを有する。各々の層の厚さの精密な制御は、これらの干渉層に要求される。本発明における使用のための適切な多層の反射防止のコーティングの設計は、様々な教科書に、例えば、Ｈ．Ａ．Ｍａｃｌｅｏｄ，“Ｔｈｉｎ  Ｆｉｌｍ  Ｏｐｔｉｃａｌ  Ｆｉｌｔｅｒｓ”，Ａｄａｍ  Ｈｉｌｇｅｒ，Ｌｔｄ．，Ｂｒｉｓｔｏｌ  １９８５及びＪａｍｅｓ  Ｄ．Ｒａｎｃｏｕｒｔ，“Ｏｐｔｉｃａｌ  Ｔｈｉｎ  Ｆｉｌｍｓ  Ｕｓｅｒ’ｓ  Ｈａｎｄｂｏｏｋ”，Ｍａｃｍｉｌｌａｎ  Ｐｕｂｌｉｓｈｉｎｇ  Ｃｏｍｐａｎｙ，１９８７に、記載されるのみならず、特許技術及び技術の文献において周知のものである。
【０１０９】
当該発明の偏光子のプレートは、偏光フィルムの一方の又は両方の側に光学的なフィルムとして湿気の障壁を含有することがある。湿気の障壁の層は、塩化ビニリデンの重合体、フッ化ビニリデンの重合体、ポリウレタン、ポリオレフィン、フッ素化されたポリオレフィン、ポリカーボナート、及び、低い湿気の浸透性を有する、他のもののような疎水性の重合体を含む。好ましくは、疎水性の重合体は、塩化ビニリデンを含む。より好ましくは、疎水性の重合体は、７０から９９重量パーセントまでの塩化ビニリデンを含む。湿気の障壁の層は、有機溶媒に基づいた又は水性のコーティングの調合物の塗布によって設けられることがある。有効な湿気の障壁の性質を提供するために、層は、厚さにおいて少なくとも１マイクロメートル、好ましくは厚さにおいて１から１０マイクロメートルまで、及び最も好ましくは厚さにおいて２から８マイクロメートルまで、であるべきである。湿気の障壁の層を含む当該発明の光学的なフィルムは、１０００ｇ／ｍ２／日よりも少ないもの、好ましくは８００ｇ／ｍ２／日よりも少ないもの、及び最も好ましくは５００ｇ／ｍ２／日よりも少ないもの、であるＡＳＴＭ  Ｆ−１２４９に従った湿気の蒸気の透過の速度（moisture  vapor  transmission  rate）（ＭＶＴＲ）を有する。光学的なフィルムにおけるこのような障壁の層の使用は、湿度における変化に対する改善された抵抗性及び偏光子のプレートの増加させられた耐久性を提供する。
【０１１０】
当該発明の偏光子のプレートは、偏光フィルムのいずれかの側に光学的なフィルムとして透明な帯電防止の層を含有することがある。帯電防止の層は、偏光プレートの取り扱い及び使用の間に起こることがある静的な帯電の制御において補助する。静的な帯電の有効な制御は、偏光子のプレート及びディスプレイへの汚れ及び塵の誘引についての性向を低減する。静的なものの関係付けられた問題を、約１×１０１１Ω／平方よりも少ないもの、好ましくは１×１０１０Ω／平方よりも少ないもの、及び最も好ましくは１×１０９Ω／平方よりも少ないもの、の抵抗率を有する帯電防止の層によって有効に制御することができる。
【０１１１】
様々な重合体の結合剤及び導電性の材料は、帯電防止の層において用いられることがある。帯電防止の層において有用な重合体の結合剤は、コーティングの技術において一般的に使用された重合体のいずれをも、例えばエチレン性で不飽和の単量体、セルロース誘導体、ポリウレタン、ポリエステル、ゼラチンのような親水性のコロイドの共重合体、ポリビニルアルコール、ポリビニルピロリドン、及び他のものを、含む。
【０１１２】
帯電防止の層に用いられた導電性の材料は、イオン的に導電性のもの又は電子的に導電性のもののいずれかであることがある。イオン的に導電性の材料は、単純な無機の塩、界面活性剤のアルカリ金属の塩、アルカリ金属の塩を含有する重合体の電解質、及び（金属の塩によって安定化された）コロイド状の金属酸化物のゾルを含む。これらのもののうち、スチレンスルホン酸の共重合体の陰イオン性のアルカリ金属の塩及び米国特許第４，０７０，１８９号明細書の陽イオン性の第四級アンモニウムの重合体のようなイオン的に導電性の重合体、並びに、シリカ、酸化スズ、チタニア、酸化アンチモン、酸化ジルコニウム、アルミナでコートされたシリカ、アルミナ、ベーマイト、及びスメクタイトの粘土を含むものであるイオン的に導電性のコロイド状の金属酸化物のゾルは、好適なものである。
【０１１３】
現行の発明に用いられた帯電防止の層は、好ましくは、それらの湿度及び温度に独立な導電性のおかげで、電子的に導電性の材料を含有する。適切な材料は、
１）供与体がドープされた金属酸化物、酸素の欠陥を含有する金属酸化物、及び導電性の窒化物、炭化物、及び臭化物を含む電子的に導電性の金属を含有する粒子。特に有用な粒子の具体的な例は、導電性のＳｎＯ２、Ｉｎ２Ｏ、ＺｎＳｂ２Ｏ６、ＩｎＳｂＯ４、ＴｉＢ２、ＺｒＢ２、ＮｂＢ２、ＴａＢ２、ＣｒＢ、ＭｏＢ、ＷＢ、ＬａＢ６、ＺｒＮ、ＴｉＮ、ＷＣ、ＨｆＣ、ＨｆＮ、及びＺｒＣを含む。これらの電子的に導電性の粒子を記載する特許の例は、米国特許第４，２７５，１０３号明細書；米国特許第４，３９４，４４１号明細書；米国特許第４，４１６，９６３号明細書；米国特許第４，４１８，１４１号明細書；米国特許第４，４３１，７６４号明細書；米国特許第４，４９５，２７６号明細書；米国特許第４，５７１，３６１号明細書；米国特許第４，９９９，２７６号明細書；米国特許第５，１２２，４４５号明細書；及び米国特許第５，３６８，９９５号明細書：を含む。
【０１１４】
２）例えば、米国特許第４，８４５，３６９号明細書及び米国特許第５，１６６，６６６号明細書に記載されたような非導電性のチタン酸カリウムのウィスカーにコートされたアンチモンがドープされた酸化スズ、米国特許第５，７１９，０１６号明細書及び米国特許第５，０７３，１１９号明細書に記載されたようなアンチモンがドープされた酸化スズの繊維又はウィスカー、並びに、米国特許第４，２０３，７６９号明細書に記載された銀がドープされた五酸化バナジウムの繊維を含む繊維状の電子的な導電性の粒子
３）電子的に導電性のポリアセチレン、ポリチオフェン、及びポリピロール、好ましくは、米国特許第５，３７０，９８１号明細書に記載された及びＢａｙｔｒｏｎ（Ｒ）ＰとしてＢａｙｅｒ  Ｃｏｒｐ．から商業的に入手可能なポリエチレンジオキシチオフェン
：を含む。
【０１１５】
当該発明の帯電防止の層に使用された導電性の試剤の量は、用いられた導電性の試剤に依存することで、幅広く変動することができる。例えば、有用な量は、約０．５ｍｇ／ｍ２から約１０００ｍｇ／ｍ２まで、好ましくは約１ｍｇ／ｍ２から約５００ｍｇ／ｍ２まで、の範囲にわたる。帯電防止の層は、０．０５から５マイクロメートルまで、好ましくは、高い透明度を保証するために、０．１から０．５マイクロメートルまで、の厚さを有する。
【０１１６】
コントラスト、色の再現、及び安定なグレー・スケールの強度は、電子的なディスプレイについての重要な質の属性であるが、それらは、液晶の技術を用いる。液晶ディスプレイのコントラストを限定する主たる因子は、光が液晶の素子又はセルを通じて“漏出する”ことの性向であるが、それらは、暗い又は“黒色”のピクセル状態にある。さらには、漏出、及び、よって液晶ディスプレイのコントラストは、また、表示スクリーンが目視されるところの方向に依存性のものである。典型的には、最適なコントラストは、ディスプレイに対して約法線方向の入射が中心に置かれた狭い視角の範囲内でのみ観察されると共に目視する方向がディスプレイの法線から逸脱する際に急速に減退する。カラーディスプレイにおいては、漏出の問題は、コントラストを劣化させるだけでなく、また、色の再現の関連させられた劣化と共に色又は色相のシフトを引き起こす。
【０１１７】
このように、ＬＣＤの質を測定する主要な因子の一つは、視角の特性であるが、それは、異なる視角からのコントラストの比における変化を記載する。視角における幅広いバリエーションから同じ像を見ることができるものであることは、望ましいことであると共に、この能力は、液晶ディスプレイデバイスに伴った弱点であってきたものである。視角の特性を改善するための一つの方式は、米国特許第５，５８３，６７９号明細書、米国特許第５，８５３，８０１号明細書、米国特許第５，６１９，３５２号明細書、米国特許第５，９７８，０５５号明細書、及び米国特許第６，１６０，５９７号明細書に開示されたもののような、偏光フィルムと液晶セルとの間に、適切な光学的な性質を備えた、視角の補償の層（補償の層、レターダー層、又は位相差の層ともまた称された）を有する偏光子のプレートを用いることである。負の複屈折を有するものであるディスコティック液晶に基づいた米国特許第５，５８３，６７９号明細書及び米国特許第５，８５３，８０１号明細書に従った補償のフィルムは、幅広く使用される。
【０１１８】
本発明において有用な視角の補償のフィルムは、光学的に異方性の層である。光学的に異方性の、視角の補償の層は、正に複屈折性の材料又は負に複屈折性の材料を含むことがある。補償の層は、光学的に一軸性のもの又は光学的に二軸性のものであることがある。補償の層は、層に対して垂直な平面においてチルトされたそれの光学軸を有することがある。光学軸のチルトは、層の厚さの方向において一定のものであることがあるか、又は、光学軸のチルトは、層の厚さの方向において変動することがある。
【０１１９】
本発明において光学的に異方性の、視角の補償のフィルムは、米国特許第５，５８３，６７９号明細書及び米国特許第５，８５３，８０１号明細書に記載された負に又は正に複屈折性の、ディスコティック液晶；米国特許第６，１６０，５９７号明細書に記載された正に複屈折性のネマチック液晶；同一出願人の米国特許出願公開第２００４／００２１８１４号明細書、２００３年１２月２３日に出願された米国特許出願第１０／７４５，１０９号、並びに、２００５年６月２３日に出願された米国特許出願第１１／１５９，６８３号及び米国特許出願第１１／１６５，０９０号に記載された負に複屈折性の非晶質の重合体を含むことがある。これらの後者の二つの特許出願は、重合体の骨格におけるビニル、カルボニル、アミド、イミド、エステル、カルボナート、スルホン、アゾ、及び芳香族の基（即ち、ベンゼン、ナフタラート、ビフェニル、ビスフェノールＡ）のような非可視の発色団の基を含有するものであると共に好ましくは１８０度Ｃよりも大きいガラス転移温度を有するものである重合体を含む補償の層を記載する。このような重合体は、本発明の補償の層において特に有用なものである。このような重合体は、ポリエステル、ポリカーボナート、ポリイミド、ポリエーテルイミド、及びポリチオフェンを含む。これらのもののうち、本発明における使用に特に好適な重合体は、（１）ポリ（４，４’−ヘキサフルオロイソプロピリデン−ビスフェノール）テレフタラート−ｃｏ−イソフタラート、（２）ポリ（４，４’−ヘキサヒドロ−４，７−メタノインダン−５−イリデンビスフェノール）テレフタラート、（３）ポリ（４，４’−イソプロピリデン−２，２’，６，６’−テトラクロロビスフェノール）テレフタラート−ｃｏ−イソフタラート、（４）ポリ（４，４’−ヘキサフルオロイソプロピリデン）−ビスフェノール−ｃｏ−（２−ノルボルニリデン）−ビスフェノールテレフタラート、（５）ポリ（４，４’−ヘキサヒドロ−４，７−メタノインダン−５−イリデン）−ビスフェノール−ｃｏ−（４，４’−イソプロピリデン−２，２’，６，６’−テトラブロモ）−ビスフェノールテレフタラート、（６）ポリ（４，４’−イソプロピリデン−ビスフェノール−ｃｏ−４，４’−（２−ノルボルニリデン）ビスフェノール）テレフタラート−ｃｏ−イソフタラート、（７）ポリ（４，４’−ヘキサフルオロイソプロピリデン−ビスフェノール−ｃｏ−４，４’−（２−ノルボルニリデン）ビスフェノール）テレフタラート−ｃｏ−イソフタラート、又は（８）前述のもののいずれの二つの又はより多いものの共重合体：を含む。これらの重合体を含む補償の層は、典型的には、−２０ｎｍよりも負のものである面外の遅延、Ｒｔｈ、を有する、好ましくはＲｔｈは、−６０から−６００ｎｍまでであると共に、最も好ましくはＲｔｈは、−１５０から−５００ｎｍまでである。正に複屈折性の重合体は、ポリビニルカルバゾール及びそれの共重合体を含む。これらの重合体を含む補償の層は、典型的には、＋１ｎｍよりも正のものである、好ましくは＋５０から＋１５０ｎｍまでの範囲にある面外の遅延、Ｒｔｈ、を有する。
【０１２０】
本発明に適切な別の補償のフィルムは、特開平１１−０９５２０８号公報に記載されたような重合体の結合剤に剥離された無機の粘土材料を含む光学的に異方性の層を含む。
【０１２１】
本発明に従って、（それ自体光学的な層であることが考慮されるものである）連結層は、親水性の偏光フィルムと自然界において典型的には疎水性のものである他の光学的なフィルムの層との間における良好な付着を保証するために多層の光学的なフィルムのスタックの最低の層（偏光フィルムに最も近接した層）として都合良く用いられることがある。当該発明の別の実施形態においては、連結層は、これらの二つの光学的なフィルムの層を一緒に結び付けるための二つの他の光学的なフィルムの層の間に用いられる。連結層は、別個のコーティングの用途に適用されることがあるか、又は、それは、一つの又はより多い他の光学的なフィルムの層と同時に設けられることがある。好ましくは、最も良好な付着のために、連結層は、少なくとも一つの隣接の光学的なフィルムの層と共に設けられる。
【０１２２】
連結層の組成は、それが、下にある及び上にある層又はフィルムについて親和性を有するように、選択される。連結層は、水性の又は有機の溶媒のコーティング溶液から設けられることがある。好ましくは、連結層は、有機の溶媒の溶液から設けられる。
【０１２３】
連結層が、ＰＶＡを含有する偏光フィルムと別の光学的なフィルムの層との間の付着を提供する一つの実施形態において、連結層は、好ましくは、少なくとも一つの親水性の部位を有する合成の又は天然の重合体である／それを含むが、それらは、ヒドロキシル、カルボキシル、アミノ、又はスルホニルの部位を含む。ＰＶＡの偏光フィルムへの付着を促進するものである連結層を形成するために有用な材料は、タンパク質、タンパク質誘導体、セルロース誘導体（例．セルロースエステル）、多糖類、カゼイン、及び同様のもの、ポリ（ビニルラクタム）、アクリルアミドの重合体、ポリビニルアルコール及びそれの誘導体、加水分解されたポリビニルアセタート、アルキル及びスルホアルキル＝アクリラート及びメタクリラートの重合体、ポリアミド、ポリビニルピリジン、アクリル酸の重合体、無水マレイン酸の共重合体、ポリアルキレンオキシド、メタクリルアミドの共重合体、ポリビニルオキサゾリジノン、マレイン酸の共重合体、ビニルアミンの共重合体、メタクリル酸の共重合体、イタコン酸の共重合体、アクリロイルオキシアルキルスルホン酸の共重合体、ビニルイミダゾールの共重合体、ビニルスルフィドの共重合体、スチレンスルホン酸を含有する単独重合体又は共重合体、並びに同様のものを含む。他の適切な重合体は、ポリウレタン、ポリエステル、及びポリウレタン／ビニルの混成重合体である。
【０１２４】
連結層は、また、架橋剤を含有することがある。当該発明の実践に有用な架橋剤は、連結層及び下にある及び／又は上にある層における重合体の結合剤へ付けられた部位と反応することが可能なものであるいずれの化合物をも含む。このような架橋剤は、アルデヒド及び関係付けられた化合物、ピリジニウム、ビス（ビニルスルホニルメチル）エーテルのようなオレフィン、カルボジイミド、エポキシド、トリアジン、多官能性のアジリジン、メトキシアルキル＝メラミン、ポリイソシアナート、及び同様のものを含む。連結層においてまた首尾良く用いられることがある追加の架橋剤は、亜鉛、カルシウム、ジルコニウム、及びチタンのような多価の金属イオンを含む。
【０１２５】
連結層は、典型的には、０．１から５マイクロメートルまで、好ましくは０．２５から１マイクロメートルまでの乾燥させられたコーティングの厚さで設けられる。
【０１２６】
連結層の重合体を可溶化すること及びコートすることに適切な有機の溶媒は、塩素化された溶媒（塩化メチレン及び１，２−ジクロロエタン）、アルコール類（メタノール、エタノール、ｎ−プロパノール、イソプロパノール、ｎ−ブタノール、イソブタノール、ジアセトンアルコール、及びシクロヘキサノール）、ケトン（アセトン、メチル＝エチル＝ケトン、メチル＝イソブチル＝ケトン、及びシクロヘキサノン）、エステル（メチル＝アセタート、エチル＝アセタート、ｎ−プロピル＝アセタート、イソプロピル＝アセタート、イソブチル＝アセタート、ｎ−ブチル＝アセタート、及びメチル＝アセトアセタート）、芳香族系のもの（トルエン及びキシレン）、及びエーテル類（１，３−ジオキソラン、１，２−ジオキソラン、１，３−ジオキサン、１，４−ジオキサン、及び１，５−ジオキサン）を含む。好ましくは、上に記載された連結層の重合体は、上の２８個の挙げられた溶媒の、少なくとも一つ、好ましくは大部分において本質的に可溶なもの、より好ましくは六つの述べられた基（塩素化されたもの、アルコール類、など）の大部分における溶媒の少なくとも一つに可溶なもの、である。いくつかの用途において、少量の水は、使用されることがある。通常では、コーティングの溶液は、前述の溶媒のブレンドで調製される。好適な一次溶媒は、塩化メチレン、アセトン、メチル＝アセタート、及び１，３−ジオキソランを含む。好ましくは、連結層の重合体は、これらの溶媒に実質的に可溶なものである。一次溶媒との使用のための好適な共同溶媒は、メタノール、エタノール、ｎ−ブタノール、及び水を含む。好ましくは、連結層の重合体は、特に連結層及び上にある光学的なフィルムの層が、多層のスライドコーティングの方法を使用することで設けられるとすれば、上にある光学的なフィルムの層と同じ又は少なくとも相溶性の溶媒の混合物から設けられる。一般には、溶解度は、２０℃で、１．０重量パーセントよりも大きいもの、好ましくは少なくとも２．０パーセントを指す。
【０１２７】
当該発明の偏光子のプレートは、幅広い種類のＬＣＤディスプレイのモード、例えば、ツイステッドネマチック（Twisted  Nematic）（ＴＮ）、スーパーツイステッドネマチック（Super  Twisted  Nematic）（ＳＴＮ）、光学的に補償された曲がり（Optically  Compensated  Bend）（ＯＣＢ）、面内スイッチング（In  Plane  Switching）（ＩＰＳ）、又は鉛直に整列させられた（Vertically  Aligned）（ＶＡ）液晶ディスプレイでの使用に適切なものである。これらの様々な液晶ディスプレイの技術は、米国特許第５，６１９，３５２号明細書（Ｋｏｃｈ等）、米国特許第５，４１０，４２２号明細書（Ｂｏｓ）、及び米国特許第４，７０１，０２８号明細書（Ｃｌｅｒｃ等）において概説されてきたものである。
【図面の簡単な説明】
【０１２８】
【図１】図１は、本発明の方法の実践において使用することができるものである例示的なコートする及び乾燥させる機械の概略的なものである。
【図２】図２は、偏光フィルムのいずれかの側における光学的なフィルムが、順次に設けられるところの本発明に従った偏光子のプレートを製作するための方法の概略的なものである。
【図２ａ】図２ａは、偏光フィルムのいずれかの側における光学的なフォルムが、順次に設けられると共に保護のシートが、コーティングの動作の間に用いられるところの本発明に従った偏光子のプレートを製作するための方法の概略的なものである。
【図３】図３は、偏光フィルムのいずれかの側における光学的なフィルムが、同時に又はほぼ同時に設けられるところの本発明に従った偏光子のプレートを製作するための方法の概略的なものである。
【図４】図４は、本発明の実践において使用することができるものである例示的なマルチスロットのコーティング装置の概略的なものである。
【図５】図５は、偏光フィルムの各々の側における光学的なフィルムを含む当該発明の方法によって調製された偏光子のプレートの断面の表現を示す。
【図６】図６は、偏光フィルムの各々の側における多層の光学的なフィルムを含む当該発明の方法によって調製された偏光子のプレートの断面の表現を示す。
【図７】図７は、偏光フィルムの各々の側に多層の光学的なフィルムを含む当該発明の方法によって調製された偏光子のプレートの断面の表現を示す。
【図８】図８は、セルのいずれかの側に偏光子のプレートを備えた液晶セルの断面の表現を示す。
【符号の説明】
【０１２９】
２ａ，２ｂ    ニップローラー
４    剥皮ローラー
５    タンデムのコートする及び乾燥させるシステム
５ａ    一時的な保護のシートを用いるタンデムのコートする及び乾燥させるシステム
８    同時のコートする及び乾燥させるシステム
１０    コートする及び乾燥させる装置
１２    移動する偏光フィルム
１３    偏光フィルム／保護のシートの複合物
１４，１４ａ，１４ｂ    乾燥機
１５    フィルム搬送素子
１６，１６ａ，１６ｂ，１６ｃ，１６ｄ    コーティング装置
１８    巻き戻しステーション
２０，２０ａ，２０ｂ    バックアップローラー
２１ａ    コートされた複合物
２２，２２ａ，２２ｂ，２３    コートされたフィルム
２４，１５１，１５３，１５５，２５２，２５４    偏光子のプレート
２６    巻き取りステーション
２７    光学的なフィルムでコートされた複合物
２８，２８ａ，２８ｂ，２８ｃ，２８ｄ，３０，３０ａ，３０ｂ，３２，３２ａ，３２ｂ，３４，３４ａ，３４ｂ    コーティング補給ベッセル
２９    一時的な保護のシートの補給ロール
３３    保護のシート
３３ａ    分離された保護のシート
３６，３６ａ，３６ｂ，３６ｃ，３６ｄ，３８，３８ａ，３８ｂ，４０，４０ａ，４０ｂ，４２，４２ａ，４２ｂ，１０６，１１４，１２２，１３０    ポンプ
３７    保護のシートの引き取りロール
４４，４４ａ，４４ｂ，４６，４６ａ，４６ｂ，４８，４８ａ，４８ｂ，５０，５０ａ，５０ｂ    コンジット
５２，５２ａ，５２ｂ    放電デバイス
５４，５４ａ，５４ｂ    極性の電荷の援助デバイス
６６，６８，７０，７２，７４，７６，７８，８０，８２    乾燥させるセクション
９２    前方のセクション
９４    第二のセクション
９６    第三のセクション
９８    第四のセクション
１００    バックプレート
１０２，１１０，１１８，１２６    入口
１０４，１２０，１２８    計量スロット
１０８，１６１，１６１ａ，１６１ｂ，１６２，１６２ａ，１６２ｂ    最低の層
１１２    第二の計量スロット
１１６，１３２    層
１２４    形態層
１３４    傾斜するスライド層
１３６    コーティングリップ
１３８    第二の傾斜スライド層
１４０    第三の傾斜スライド層
１４２    第四の傾斜スライド層
１４４    バックランド表面
１４６    コーティングビード
１６３，１６４    中間の層
１６５，１６５ａ，１６５ｂ，１６６，１６６ａ，１６６ｂ    最も外側の層
１７０，１７１，１７３，１７５，１７７，１７９，１８１    光学的なフィルムのスタック
２６０    ＬＣＤセル
２６１    連結層
２６２    低い複屈折の重合体フィルム
２６４    障壁層
２６６    帯電防止の層
２６８    惑光防止の層
２７２    視角の補償の層
【図１】
2009520243.tif 000010
【図２】
2009520243.tif 000011
【図２ａ】
2009520243.tif 000012
【図３】
2009520243.tif 000013
【図４】
2009520243.tif 000014
【図５】
2009520243.tif 000015
【図６】
2009520243.tif 000016
【図７】
2009520243.tif 000017
【図８】
2009520243.tif 000018
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
偏光プレートを作る方法であって、
ａ．偏光フィルムを提供すること；
ｂ．多層のコーティングの方法を使用することで、少なくとも二つのコーティング溶液で該偏光フィルムをコートすること；及び、
ｃ．光学的なフィルム又は光学的なフィルムのスタックを形成するために、該コーティング溶液を乾燥させること又は硬化させること
を含む、方法。
【請求項２】
請求項１に記載の方法において、
前記コーティング溶液は、前記偏光フィルムの両方の側に適用される、方法。
【請求項３】
請求項１に記載の方法において、
前記少なくとも二つのコーティング溶液は、多層のスライドビードコーティングの方法、
多層のカーテンコーティングの方法、又は多岐管の押し出しダイコーティングの方法を使用することで、適用される、方法。
【国際調査報告】
2009520243.tif 000019
2009520243.tif 000020
2009520243.tif 000021